(57)【特許請求の範囲】
【請求項１】
以下を含有するポリマー組成物：
ａ．少なくとも１つのポリカーボネートまたはコポリカーボネート、
ｂ．六ホウ化ランタン、並びに所望によりホウ化物化合物およびタングステン酸塩およびこれらの混合物を含む群からの少なくとも１つの無機ＩＲ吸収剤、
ｃ．任意に、ナノスケール無機顔料、
ｄ．以下から選択された構造を有する着色剤または着色剤組み合わせ：
Ｉ．  （１ａ）および／または（１ｂ）、（４）、（２ａ）および／または（２ｂ）
ＩＩ．  （１ａ）および／または（１ｂ）、（５）、（２ａ）および／または（２ｂ）
ＩＩＩ．  （１ａ）および／または（１ｂ）、（７）
ＩＶ．  （１ａ）および／または（１ｂ）、（４）、（７）
Ｖ．  （１ａ）および／または（１ｂ）、（５）、（７）
ＶＩ．  （４）、（２ａ）および／または（２ｂ）
ＶＩＩ．  （５）、（２ａ）および／または（２ｂ）
ＶＩＩＩ．  （２ａ）および／または（２ｂ）、（４）、（６）
ＩＸ．  （２ａ）および／または（２ｂ）、（５）、（６）
Ｘ．  （３）、（４）
ＸＩ．  （３）、（５）
ＸＩＩ．  （３）、（４）、（６）
ＸＩＩＩ．  （３）、（５）、（６）
ＸＩＶ．  （３）、（４）、（７）
ＸＶ．  （３）、（５）、（７）
ＸＶＩ．  （３）、（４）、（２ａ）および／または（２ｂ）
ＸＶＩＩ．  （３）、（５）、（２ａ）および／または（２ｂ）
ＸＶＩＩＩ．  （６）、（１ａ）および／または（１ｂ）
ＸＩＸ．  （６）、（１ａ）および／または（１ｂ）、（７）
ＸＸ．  （１ａ）および／または（１ｂ）、（８）、
ＸＸＶＩ．  （２ａ）および／または（２ｂ）、（７）、
（７）の着色剤は、２Ｌ／ｋｇ〜１０Ｌ／ｋｇの嵩容積、５ｍ２／ｇ〜６０ｍ２／ｇの比表面積および４〜９のｐＨを有し、
ここで、構造は以下のとおりである：
１ａ、１ｂ：
【化１】
0005963210.tif 000014
〔式中、
・ＲａおよびＲｂは、互いに独立して、直鎖状または分枝状アルキル基、またはハロゲン
を表し、
・ｎは、各Ｒと独立して、自然数０〜３を表し、ｎ＝０についての基はＨである〕、
２ａ、２ｂ：
【化２】
0005963210.tif 000015
〔式中、
・ＲｃおよびＲｄは、互いに独立して、直鎖状または分枝状アルキル基、またはハロゲン
を表し、
・ｎは、各Ｒと独立して、自然数０〜３を表し、ｎ＝０についての基はＨである〕、
３：
【化３】
0005963210.tif 000016
〔式中、
Ｒは、Ｈおよびｐ−メチルフェニルアミン基からなる群から選択される〕、
４：
【化４】
0005963210.tif 000017
〔式中、
Ｒ３は、ハロゲンであり、
ｎ＝４である〕、
５：
【化５】
0005963210.tif 000018
６：
【化６】
0005963210.tif 000019
７：
【化７】
0005963210.tif 000020
〔式中、
・Ｒ１およびＲ２は、互いに独立して、直鎖状または分枝状アルキル基、またはハロゲン
を表し、
・ｎは、自然数０〜４を表わす〕、
８ａ、８ｂ：
【化８】
0005963210.tif 000021
〔式中、
・基Ｒ（５〜２０）はそれぞれ互いに独立して、水素、メチル、エチル、プロピル、イソ
プロピル、ブチル、イソブチル、ｔｅｒｔ−ブチル、ペンチル、ネオペンチル、ヘキシル
、テキシル、フッ素、塩素、臭素、スルホンまたはＣＮであり、および
・Ｍは、アルミニウム、ニッケル、コバルト、鉄、亜鉛、銅およびマンガンを含む群から
選択される〕。
【請求項２】
組成物は、構造（１ａ）および（１ｂ）および／または（２ａ）および（２ｂ）の着色剤を１：１異性体混合物において含有することを特徴とする、請求項１に記載の組成物。
【請求項３】
熱可塑性プラスチックは、ポリカーボネートであることを特徴とする、請求項１に記載の組成物。
【請求項４】
ナノスケール顔料は、カーボンブラックであることを特徴とする、請求項１に記載の組成物。
【請求項５】
ＩＲ吸収剤は、全体として、ポリマー組成物中の金属ホウ化物の固形分として計算された０．００１５０重量％〜０．０１５００重量％の量で存在し、およびカーボンブラックは、全体として、ポリマー組成物を基準に０重量％〜０．００１３５重量％の量で存在することを特徴とする、請求項４に記載の組成物。
【請求項６】
成分ｄ）の着色剤は、前記の個々の成分を基準に０．００００１重量％〜０．３００００重量％の量で用いることができることを特徴とする、請求項１に記載の組成物。
【請求項７】
組成物は、ＵＶ吸収剤、離型剤、熱安定剤および加工安定剤の群からの添加剤を更に含有することを特徴とする、請求項１に記載の組成物。
【請求項８】
自動車および建築用透明板ガラスの製造における、請求項１に記載の組成物の使用。
【請求項９】
請求項１〜７のいずれか１つに記載のポリマー組成物から製造された自動車用透明板ガラス。
【請求項１０】
請求項１〜７のいずれか１つに記載のポリマー組成物から製造された建築用透明板ガラス。
【請求項１１】
ＵＶ吸収剤を含有する耐引掻性被覆物を有することを特徴とする、請求項９に記載の自動車用透明板ガラス。
【請求項１２】
ＵＶ吸収剤を含有する耐引掻性被覆物を有することを特徴とする、請求項１０に記載の建築用透明板ガラス。
【発明の詳細な説明】
【技術分野】
【０００１】
本発明は、赤外線（ＩＲ）を吸収し、透明な熱可塑性プラスチック、無機赤外線吸収剤（以下、ＩＲ吸収剤とも呼ぶ）、任意にナノスケール無機顔料および特定構造の少なくとも１つの有機着色剤組み合わせを含有するポリマー組成物、および本発明によるポリマー組成物の製造および使用、およびこれにより製造された生成物に関する。特に、本発明は、可視範囲およびＩＲ範囲のいずれにおいても高い耐候性安定性（特に、さらに高い色安定性）を有する組成物に関する。本発明は、そのようなＩＲ吸収剤／着色剤組み合わせを含有する本発明によるポリマー組成物の、建物、自動車両および鉄道車両あるいは航空機における使用のための透明板ガラスの製造における使用に更に関する。
【０００２】
特に、本発明は、１５〜８０％の範囲における比較的高い光透過率を有する透明板ガラス要素のための組成物を関する。
【背景技術】
【０００３】
例えばポリカーボネートのような透明熱可塑性ポリマーを含有する組成物から作られた透明板ガラスは、自動分野におけるおよび建物のための使用についてガラスから作られた従来知られている透明板ガラスを超える多くの利点を提供する。そのような利点としては、例えば、増加した破損抵抗および／または軽量化が挙げられ、これらは、自動車透明板ガラスの場合には、道路交通事故の場合における占有者のためのより大きな安全性及びより低い燃料消費を可能とする。最後に、透明熱可塑性ポリマーを含有する透明材料は、成型するのがより簡単であるので、本質的に、設計についてより大きな自由さを可能とする。
【０００４】
しかしながら、透明熱可塑性ポリマーの高い熱伝達率（すなわち、ＩＲ放射線についての伝達率）は、太陽の影響下での自動車両および建物の内部の望ましくない加熱をもたらすことは不利である。内部の上昇温度は、占有者または居住者のための心地よさを低減し空気調節について増加した要求を包含し得、これは、次にはエネルギー消費量を増加させ、従って好影響を再び排除する。占有者のための高度の心地よさと結び付けられた低エネルギー消費の要求を満たすためにも拘わらず、適切な熱保護を備える透明板ガラスは必要である。これは、特に自動車分野において当てはまる。
【０００５】
長く知られているように、太陽エネルギーの大部分は、４００ｎｍと７５０ｎｍの間の光の可視範囲とは別に、７５０ｎｍと２５００ｎｍの間の近赤外の（ＮＩＲ）範囲によって説明される。浸透太陽放射は、自動車の内部で吸収され、例えば５μｍ〜１５μｍお波長を有する長波熱放射として放出される。なぜなら、従来用いられる透明板ガラス材料（特に可視範囲において透明な熱可塑性ポリマー）は、その範囲において透明ではなく、熱放射を外部へ放射することができない。温室効果は得られ、内部は熱くなる。従って、この効果を最小限へ維持するために、透明板ガラスの透過率を、ＮＩＲにおいて、可能な限り最小化すべきである。しかしながら、例えばポリカーボネートのような従来用いられる透明熱可塑性ポリマーは、可視範囲およびＮＩＲのいずれにおいても透明である。
【０００６】
従って、例えばスペクトルの可視範囲における透明度に悪影響を及ぼさずに、ＮＩＲにできるだけ低い透明度を示す添加剤が要求される。
【０００７】
透明熱可塑性プラスチックの中でも、ポリメタクリル酸メチル（ＰＭＭＡ）に基づいたポリマーおよびポリカーボネートは、透明板ガラス材料としての使用に特に適している。その高強度のために、ポリカーボネートは特に、そのような用途のための非常に良好な特性プロファイルを有する。
【０００８】
従って、これらのプラスチックに赤外線吸収特性を与えるために、対応する赤外線吸収剤が添加剤として使用される。可視範囲（低い固有の色）において低い吸収を有すると同時にＮＩＲ範囲（近赤外、７５０ｎｍ〜２５００ｎｍ）に広い吸収スペクトルを有するＩＲ吸収剤系は、その目的のために特に重要である。対応するポリマー組成物は優れた耐光性と同様に高い熱安定性を更に有するべきである。
【０００９】
透明加熱可塑性プラスチックに用いることができる有機あるいは無機物質に基づいた多くのＩＲ吸収剤が知られている。
【００１０】
しかしながら、有機材料に頻繁に基づくＩＲ吸収性添加剤は、それらが熱応力または別放射への低い安定性を示す欠点を有する。従って、これらの添加剤の多くは、３５０℃までの温度がそれらの加工に必要であるので、透明熱可塑性プラスチックへ組み込まれる十分な熱安定性を持っていない。
また、透明板ガラスは使用中に、太陽放射によって引き起こされる５０℃を越える温度に長期間曝されること場合が多く、これは、分解あるいは有機吸収剤の分解に結びつく場合がある。
【００１１】
更に、有機ＩＲ吸収剤は、しばしばＮＩＲ範囲に十分に広い吸収帯を持っていない。その結果、ＩＲ吸収剤としてのそれらの使用は透明板ガラス材料の中に非効率的である。有機添加物と比較して、無機物質に基づくＩＲ吸収性添加剤は、著しくより安定正であることが多い。さらに、そのような系の使用は、ほとんどの場合、それらが著しくより好都合な価格／性能比率を有するので、多くの場合より経済的である。従って、微細に分割されたホウ化物、微細に分割されたタングステン酸塩あるいはアンチモンドープト酸化錫（ＡＴＯ）あるいはインジウム錫オキサイド（ＩＴＯ）に基づく物質は、ＩＲ範囲に比較的広い吸収帯を有しているので、効率的なＩＲ吸収剤であると分かった。
【００１２】
しかしながら、ＩＲ吸収剤は、ＩＲ範囲に広い吸収帯を示しても、ＩＲ範囲全体をカバーしない。更に、それらは、可視範囲への吸収がないかまたは僅かにのみ示す。更に、ウィンドウを通って建物または車両へ導入されたエネルギーの約５０％は、スペクトル（４００ｎｍ〜７５０ｎｍ）の可視範囲の放射によって引き起こされる。従って、ＩＲ吸収剤に加えて、低い全エネルギー伝達を確保するために、光の可視範囲において吸収する他の顔料および／または着色剤を使用することは更に必要である。
【００１３】
本発明は、可視範囲において高い透過率およびＩＲ範囲に低い透過率を示す透明板ガラス材料に関する。そのような透明板ガラスは、輸送およびインフラストラクチャー分野にとりわけ適当である。そのような透明板ガラスは、スペクトルの可視範囲における高い透過率に起因する良好な視界をユーザーに与える。これは、例えば、周囲の良好な視界が必要な場合、例えば自動車を運転する場合に必要である。しかしながら、内部へ導入されたエネルギーの大部分は、スペクトルの可視範囲の放射によって引き起こされるので、全エネルギー伝達を制限するためにＩＲ範囲におけるエネルギー伝達を相応して最小限にすることは非常に重要である。しかしながら、ほとんどすべての場合において、ＩＲ範囲中のエネルギー伝達を有効に制限する無機ＩＲ吸収剤は、固有の色を示す。固有の色は不適当である場合が多く、さらなる着色剤によって修正されなければならない。しかしながら、このような着色剤は、そうしなければ、透明板ガラス要素の使用から一定期間後に、ＩＲ吸収剤の固有の色が、着色剤の漂白により再び生じることになるので、高い光堅牢度を有なければならない。
【００１４】
従って、輸送またはインフラストラクチャー分野に用いられる透明板ガラスは、長い耐用年数を有さなければならず、およびその間脆くなってはならない。更に、色および透明度は、ＩＲ特性、すなわち、熱放射からの保護のように、変わるべきではなく、あるいは透明板ガラスの寿命にわたりほとんど変化するべきではない。更に、透明板ガラスは、十分な耐引掻性を有さなければならない。
【００１５】
必要な非常に長い耐用年数のために、ガラスは、透明板ガラス物質として頻繁に使用される。グラスはＵＶ放射に無反応であり、引掻に対して低感度であり、長い期間にわたり機械的性質が変化しない。安定性無機酸化物、例えば酸化鉄等は、顔料およびＩＲ吸収剤として使用されるので、ＩＲと色の特性もまた、長期間にわたり事実上変わらない。しかしながら、そのような顔料の使用は、対応するマトリックスの曇りおよび／または分解をもたらすので、熱可塑性物質中では可能ではない。
【００１６】
従って、プラスチックの上記利点のために、熱可塑性プラスチックの良好な物理的性質および対応する着色ガラスの強い色およびＩＲ安定性をいずれも示す材料の必要性が存在する。
【００１７】
熱可塑性物質の耐用年数を改善するために、ＵＶ保護および／または耐引掻性被覆物を与えることが知られている。さらに、高い光堅牢度を有する多くの着色剤は知られている。無機ＩＲ吸収剤は、通常より高い安定性を持つので、有機ＩＲ吸収剤より好ましい。
【００１８】
しかしながら、先行技術に記載された熱可塑性組成物は、非常に高い色とＩＲ安定性が必要な場合、単に不適当であることは示された。これは、例えばガラス透明板および熱可塑性物質の透明板ガラスがともに導入されている場合である。ガラスの色とＩＲ安定性が、熱可塑性物質のものより優れていることはここに示される。色偏差は、特にこれらの材料が互いに隣りに導入される場合に生じる。
【００１９】
比較的新しい要求は、太陽の直接の透過率「Ｄｉｒｅｃｔ  Ｓｏｌａｒ  Ｅｎｅｒｇｙ  Ｔｒａｎｓｍｉｔｔｅｄ  ｔｏ  ｔｈｅ  ｉｎｓｉｄｅ  ｏｆ  ａ  Ｇｌａｚｉｎｇ」（ＴＤＳ、ＩＳＯ  １３８３７によって測定）あるいは透明板ガラスの太陽の全透過率「Ｔｏｔａｌ  Ｓｏｌａｒ  Ｅｎｅｒｇｙ  Ｔｒａｎｓｍｉｔｔｅｄ  ｔｏ  ｔｈｅ  Ｉｎｓｉｄｅ  ｏｆ  ａ  Ｇｌａｚｉｎｇ」（ＴＴＳ、ＩＳＯ  １３８３７の付録Ｂ．２に従って決定、それによって静止している車両（ＩＳＯ  １３８３７の付録Ｂ．２による）のための上下配列およびＩＳＯ  １３８３７の付録Ｂ．２下で示した単一透明板ガラス用の係数を用いた）は特定値を得なければならず、それらの値は、透明板ガラスの寿命を本質的に変化させてはならないことである。そのような要件は、気候保護により今後ますます作られる。
【００２０】
従って、本発明の課題は、可視範囲における良好な透過率と組み合わせた高いＩＲ性能を有する熱可塑性物質に基づく組成物を提供することであった。更に、そのような組成物は、自動車やインフラストラクチャー透明板ガラスの太陽の直接の透過率あるいは太陽の全透過率に関する特定の特性値が観察されることを確保しなければならない。特性値は、最初だけでなく長い耐用年数にわたり観察されるべきである。
【００２１】
着色剤の漂白は、色特性の変化に結びつくだけでなく、より高いエネルギー伝達の発生をもたらす。これは、次に、もはや必要な透過率値を観察することができないことを意味する。ＩＲ範囲の変化は視覚的に控え目であるが、そのような変化は、同様にＴＤＳ価値あるいはＴＴＳ値についての性能値の変化に結びつく場合がある。建物あるいは車両の内部への関連した増加熱入力は、空気調節の性能が増加しなければならないので望ましくない。
【００２２】
特定の色における成型体の着色を構成することが必要な場合が多い。内部あるいは内部備品の雰囲気は、激しく着色した透明板ガラスによって影響を受けるので、透明板ガラスの染色はできるだけ中性であるか、あるいは顧客によって指定された通りであるべきである。
【００２３】
組成物を、熱可塑性プラスチックのために従来用いられる温度にて色または性能データが加工中に著しく変わらずに処理することは可能でなければならない。
【００２４】
ホウ化物系および／またはタングステン酸塩系無機ＩＲ吸収剤を含有するポリカーボネートに基づく組成物  は、様々な出版物に記載されている。
【００２５】
ＷＯ２００７／００８４７６Ａ１は、特に眼鏡に適当な、ホウ化物系ＩＲ吸収剤および特定のカーボンブラックを含有する成型性組成物を開示し、それらの成分を組み合わせることによって、ＩＲ吸収特性に関する相乗効果が達成されると言われている。しかしながら、この出願は、耐候安定性および着色剤の安定性に関して何も言及していない。
【００２６】
ＪＰ２００５−０４７１７９、ＪＰ２００５３４４００６、ＪＰ２００６２４９３４５、ＥＰ１８６５０２７Ａ１、ＪＰ０７０３３９６９、ＪＰ２００８２１４５９６およびＥＰ２００９０５７Ａ１は、特定のアントラキノン系着色剤と組み合わせたホウ化物系ＩＲ吸収剤を含有する組成物を記載する。しかしながら、本発明の範囲内の安定した着色剤組み合わせは開示しない。
【００２７】
ＪＰ２００６−３０７１７２およびＪＰ２００７−１６９５０３は、無機ＩＲ吸収剤およびアントラキノン、フタロシアニンまたはペリノンの群からの様々な着色剤を含有するる組成物について記述するが、着色剤あるいは特定の着色剤組み合わせの耐候安定性については言及されていない。
【００２８】
ＪＰ２００８−１５６３８６は、ＩＲ吸収剤を含有する組成物中のインダンスレン着色剤を開示する。
【００２９】
ＵＳ６４７６１５８は、カバーされた、すなわち、不透明性のポリカーボネート−ポリエステル組成物を記載するが、これは、特に高い耐候安定性表面光沢度の維持を有する。しかしながら、本発明中におけるような透明な組成物は記載されていない。
【００３０】
上記文献のいずれも、本発明による組成物、着色剤組み合わせの耐候性特性あるいは色およびＩＲ安定性について記載しない。従って、本発明の基礎となる課題についての解決策は明白にされない。
【００３１】
先行技術では、多くの着色剤は、特に光に対して堅牢性であり、従って、さらに安定性であると記載されている。ポリカーボネートにおける使用を目的とするいわゆるＭａｃｒｏｌｅｘ着色剤（Ｌａｎｘｅｓｓデータシート；技術情報、Ｌａｎｘｅｓｓ  Ｄｅｕｔｓｃｈｌａｎｄ  ＧｍｂＨ、機能的なケミカルズ、高性能添加剤、着色剤、５１３６９、レバークーゼン、ドイツ）、例えば着色剤Ｍａｃｒｏｌｅｘ（登録商標）Ｂｌｕｅ  ＲＲ  （Ｓｏｌｖｅｎｔ  Ｂｌｕｅ  ９７）、Ｍａｃｒｏｌｅｘ（登録商標）Ｖｉｏｌｅｔ  ３Ｒ  （Ｓｏｌｖｅｎｔ  Ｖｉｏｌｅｔ  ３６）等の耐光性（１％のＴｉＯ２（ＰＳ  ２％ＴｉＯ２）でＤＩＮ  ＥＮ  ＩＳＯ  ４８９２−２に従って；１／３標準深さで決定、０．０５％着色剤で透明採色、８ステップ青羊毛目盛りで評価）は、７〜８（８＝最大値）として分類された。しかしながら、ポリカーボネート組成物において、耐光性であるとして形式的に分類された着色剤が、耐候性について本発明による安定性を示さないことが本試験において示された。
【００３２】
しかしながら、上記課題は、着色剤、よって達成することができない、あるいは対応する文献が、光透過率および全エネルギー透過率についての必要な特性値を得るために、課題を達成するためのそれらの着色剤と特定のＩＲ吸収剤との選択および組み合わせについての案内を与えないことが示された。
【先行技術文献】
【特許文献】
【００３３】
【特許文献１】国際公開第２００７／００８４７６Ａ１号パンフレット
【特許文献２】特開２００５−０４７１７９号公報
【特許文献３】特開２００５３４４００６号公報
【特許文献４】特開２００６２４９３４５号公報
【特許文献５】欧州特許第１８６５０２７号明細書
【特許文献６】特許第０７０３３９６９号明細書
【特許文献７】特開２００８２１４５９６号公報
【特許文献８】欧州特許第２００９０５７号明細書
【特許文献９】特開２００６−３０７１７２号公報
【特許文献１０】特開２００７−１６９５０３号公報
【特許文献１１】特開２００８−１５６３８６号公報
【特許文献１２】米国特許第６４７６１５８号明細書
【非特許文献】
【００３４】
【非特許文献１】Ｌａｎｘｅｓｓデータシート、Ｌａｎｘｅｓｓ  Ｄｅｕｔｓｃｈｌａｎｄ  ＧｍｂＨ、機能的なケミカルズ、高性能添加剤、着色剤、５１３６９、レバークーゼン、ドイツ
【発明の概要】
【発明が解決しようとする課題】
【００３５】
従って、本発明の課題は、可視範囲において良好な透過率特性と組み合わせた高いＩＲ性能および高い色安定性および耐候安定性を示す熱可塑性物質に基づく組成物を提供することであった。特に、組成物は、可視範囲で高い透過率値を示す。これらの特性値は、寿命にわたってほとんど変化しない。
【００３６】
更に、本発明による組成物は、ヘイズを示さないかまたはほとんど示さない。
【００３７】
本発明の更なる課題は、多層物品および成形品の製造のための組成物を提供することであった。
【課題を解決するための手段】
【００３８】
驚くべきことに、上記課題は、特定の着色剤、任意にナノスケール無機顔料および特定のＩＲ吸収剤の組み合わせを含有する本発明の請求項１の組成物により、達成することができた。
【発明を実施するための形態】
【００３９】
本発明によるポリマー組成物は、次の成分を含有する：
ａ）透明熱可塑性プラスチック、好ましくはポリカーボネート、コポリカーボネート、ポリエステルカーボネート、ポリスチレン、スチレンコポリマー、芳香族ポリエステル（ポリエチレンテレフタレート（ＰＥＴ）、ＰＥＴ−シクロヘキサンジメタノール）（コポリマー（ＰＥＴＧ）、ポリエチレンナフタレート（ＰＥＮ）、ポリブチレンテレフタレート（ＰＢＴ）、環状ポリオレフィン、ポリアクリレートあるいはコポリアクリレートおよびポリメタクリレートあるいはコポリメタクリレート、例えばポリメチルメタクリレートあるいはコポリメチルメタクリレート（例えばＰＭＭＡ等）ならびにスチレンとのコポリマー、例えば透明ポリスチレン−アクリロニトリル（ＰＳＡＮ）、熱可塑性ポリウレタン樹脂、環状オレフィン（例えばＴＯＰＡＳ（登録商標）、Ｔｉｃｏｎａの市販生成物）に基づくポリマー、より好ましくはポリカーボネート、コポリカーボネート、ポリエステルカーボネート、芳香族ポリエステルあるいはポリメタクリル酸メチルあるいは記載成分の混合物および特に好ましくはポリカーボネートおよびコポリカーボネート、透明熱可塑性プラスチックを、成分ｂ）〜ｉ）と共に１００重量％となるような量で添加する。
【００４０】
ｂ）型ＭｘＢｙ（Ｍ  ＝Ｌａ、Ｃｅ、Ｐｒ、Ｎｄ、Ｔｂ、Ｄｙ、Ｈｏ、Ｙ、Ｓｍ、Ｅｕ、Ｅｒ、Ｔｍ、Ｙｂ、Ｌｕ、Ｓｒ、Ｔｉ、Ｚｒ、Ｈｆ、Ｖ、Ｔａ、Ｃｒ、Ｍｏ、ＷおよびＣａ）のホウ化物化合物の群からの無機ＩＲ吸収剤、およびｘとｙは１〜６の整数であり、好ましいのは、六ホウ化ランタン（ＬａＢ６）、プラセオジムホウ化物（ＰｒＢ６）、ネオジムホウ化物（ＮｄＢ６）、セリウムホウ化物（ＣｅＢ６）、テルビウムホウ化物（ＴｂＢ６）、ジスプロシウムホウ化物（ＤｙＢ６）、ホルミウムホウ化物（ＨｏＢ６）、イットリウムホウ化物（ＹＢ６）、サマリウムホウ化物（ＳｍＢ６）、ユウロピウムホウ化物（ＥｕＢ６）、エルビウムホウ化物（ＥｒＢ６）、ツリウムホウ化物（ＴｍＢ６）、イッテルビウムホウ化物（ＹｂＢ６）、ルテチウムホウ化物（ＬｕＢ６）、ストロンチウムホウ化物（ＳｒＢ６）、カルシウムホウ化物（ＣａＢ６）、ホウ化チタン（ＴｉＢ２）、ホウ化ジルコニウム（ＺｒＢ２）、ホウ化ハフニウム（ＨｆＢ２）、バナジウムホウ化物（ＶＢ２）、タンタルホウ化物（ＴａＢ２）、ホウ化クロム（ＣｒＢとＣｒＢ２）、モリブデンホウ化物（ＭｏＢ２、Ｍｏ２Ｂ５およびＭｏＢ）、ホウ化タングステン（Ｗ２Ｂ５）あるいはこれらのホウ化物の組み合わせである。六ホウ化ランタン（ＬａＢ６）または六ホウ化ランタンを含有する混合物に基づくホウ化物は、極めて特に好ましい。
【００４１】
好ましくは、ホウ化物は、ポリマー組成物中のホウ化物の固形分として全体として計算された０．００１５０重量％〜０．０１５００重量％、好ましくは０．００１８０重量％〜０．０１１００重量％、特に好ましくは０．００２０重量％〜０．００９００重量％の量で用いる。着色剤をさらに含有することができる特定の実施態様では、ホウ化物は、ポリマー組成物中のホウ化物の固形分として全体として計算された、好ましくは０．００３５０重量％〜０．００８５０重量％、特に好ましくは０．００４００重量％〜０．００８００重量％の量で用いる。
【００４２】
ここで、ホウ化物の固形分とは、純粋物質としてのホウ化物を意味し、純粋物質を含有する懸濁液あるいは他の調製物ではなく、
【００４３】
および／または、以下の型のタングステンの群からの無機ＩＲ吸収剤：
【００４４】
ｂ１）ＷｙＯｚ（Ｗ＝タングステン、Ｏ＝酸素；ｚ／ｙ＝２．２０〜２．９９）、および／または
【００４５】
ｂ２）ＭｘＷｙＯｚ（Ｍ＝Ｈ、Ｈｅ、アルカリ金属、アルカリ土類金属、希土類の群からの金属、Ｍｇ、Ｚｒ、Ｃｒ、Ｍｎ、Ｆｅ、Ｒｕ、社、Ｒｈ、Ｉｒ、Ｎｉ、Ｐｄ、Ｐｔ、Ｃｕ、Ａｇ、Ａｕ、Ｚｎ、Ｃｄ、Ａｌ、Ｇａ、Ｉｎ、Ｔｌ、Ｓｉ、Ｇｅ、Ｓｎ、Ｐｂ、Ｓｂ、Ｂ、Ｆ、Ｐ（Ｓ）、Ｓｅ、Ｂｒ、Ｔｅ、Ｔｉ、Ｎｂ、Ｖ、Ｍｏ、Ｔａ、Ｒｅ、Ｂｅ、Ｈｆ、Ｏ、Ｂｉ；  ｘ／ｙ＝０．００１〜１．０００；ｚ／ｙ＝２．２〜３．０）、元素Ｈ、Ｃｓ、Ｒｂ、Ｋ、Ｔｌ、Ｉｎ、Ｂａ、Ｌｉ、Ｃａ  Ｓｒ、ＦｅおよびＳｎはＭとして好ましく、これらの中でも、Ｃｓは極めて特に好ましい。特に好ましいのは、Ｂａ０．３３ＷＯ３、Ｔｌ０．３３ＷＯ３、Ｋ０．３３ＷＯ３、Ｒｂ０．３３ＷＯ３、Ｃｓ０．３３ＷＯ３、Ｎａ０．３３ＷＯ３、Ｎａ０．７５ＷＯ３およびこれらの混合物である。本発明の特定の実施態様では、無機ＩＲ吸収剤としてのＣｓ０．３３ＷＯ３の単独使用は、極めて特に好ましい。同様に、０．２０と０．２５のＣｓ／Ｗ比率は好ましく、上記型ｂ１）およびｂ２）のタングステン化合物は、以下、タングステン酸塩と称する；
【００４６】
ＩＲ吸収性無機タングステン酸塩は、好ましくは有機基質において分散する。好ましくは、タングステン酸塩は、全体として、ポリマー組成物中のタングステン酸塩の固形分として計算された０．００７５重量％〜０．０７５０重量％、好ましくは０．０１２５重量％〜０．０３７５重量％、特に好ましくは０．０１００重量％〜０．０５００重量％の量で用いる。ここで、タングステン酸塩の固形分とは、純粋物質としてタングステン酸塩であり、純粋物質を含有する懸濁液あるいは他の調製物ではない。
【００４７】
タングステン酸塩だけをＩＲ吸収剤として使用する場合、亜鉛ドープトセシウムタングステン酸塩を、好ましく用いる。
【００４８】
ポイントｂ）下でおよびホウ化物またはタングステン酸塩のいずれかに基づくＩＲ吸収剤を好ましく用いる。
【００４９】
ｃ）０重量％〜０．００３５０重量％、好ましくは０重量％〜０．００１３５重量％、より好ましくは０重量％〜０．００１３０重量％、特に好ましくは０．００００１重量％〜０．００１２８重量％のナノスケール無機顔料、好ましくはカーボンブラック。
【００５０】
着色剤をさらに含有することができる特定の実施態様では、カーボンブラックは、好ましくは０．０００４０重量％〜０．００１３５重量％の量で、特に好ましくは０．０００５０重量％〜０．００１３０重量％の量で用い、  
【００５１】
ｄ）着色剤あるいは着色剤組み合わせ（コンマは「および」と読む）：
【００５２】
Ｉ．（１ａ）および／または（１ｂ）、（４）、（２ａ）および／または（２ｂ）
ＩＩ．（１ａ）および／または（１ｂ）、（５）、（２ａ）および／または（２ｂ）
ＩＩＩ．（１ａ）および／または（１ｂ）、（７）
ＩＶ．（１ａ）および／または（１ｂ）、（４）、（７）
Ｖ．（１ａ）および／または（１ｂ）、（５）、（７）
ＶＩ．（４）、（２ａ）および／または（２ｂ）
ＶＩＩ．（５）、（２ａ）および／または（２ｂ）
ＶＩＩＩ．（２ａ）および／または（２ｂ）、（４）、（６）
ＩＸ．（２ａ）および／または（２ｂ）、（５）、（６）
Ｘ．（３）、（４）
ＸＩ．（３）、（５）
ＸＩＩ．（３）、（４）、（６）
ＸＩＩＩ．（３）、（５）、（６）
ＸＩＶ．（３）、（４）、（７）
ＸＶ．（３）、（５）、（７）
ＸＶＩ．（３）、（４）（２ａ）および／または（２ｂ）
ＸＶＩＩ．（３）、（５）（２ａ）および／または（２ｂ）
ＸＶＩＩＩ．（６）（１ａ）および／または（１ｂ）
ＸＩＸ．（６）（１ａ）および／または（１ｂ）、（７）
ＸＸ．（１ａ）および／または（１ｂ）、（８）
ＸＸＩ．（７）、（４）
ＸＸＩＩ．（７）、（５）
ＸＸＩＩＩ．（１ａ）および／または（１ｂ）、
ＸＸＩＶ．（２ａ）および／または（２ｂ）、
ＸＸＶ．（７）
ＸＸＶＩ．（２ａ）および／または（２ｂ）、（７）、
【００５３】
上記構造は、以下のように定義される：
ｄ１）
【化１】
0005963210.tif 000002
〔式中、
・ＲａおよびＲｂは、互いに独立して、直鎖状または分枝状アルキル基、またはハロゲン、好ましくはメチル、エチル、プロピル、イソプロピル、ブチル、イソブチル、ｔｅｒｔ−ブチル、ペンチル、ネオペンチル、ヘキシル、テキシルまたはＣｌ、より好ましくはメチル、Ｃｌおよび特に好ましくはＣｌを表す。
・ｎは、各Ｒと独立して、自然数０〜３を表し、ｎ＝０についての基は水素である。〕
【００５４】
好適な実施形態では、Ｒａおよび／またはＲｂは、Ｃｌであり、アミン官能価を有する炭素原子に対してｏ位および／またはｐ位にあり、例えばジ−オルトクロロナフタリノ、ジ−オルト−モノ−パラ−クロロナフタリノおよびモノ−オルト−ナフタリノ等である。更に、好ましい実施態様では、ＲａおよびＲｂはそれぞれ、好ましくは窒素官能価を有する炭素原子に対してメタ位にあるｔｅｒｔ−ブチル基を表わす。
【００５５】
特に好ましい実施態様、すべての環においてｎ＝０であり、すべてのＲａおよびＲｂはＨである。
【００５６】
【化２】
0005963210.tif 000003
〔式中、
・ＲｃおよびＲｄは、互いに独立して、直鎖状または分枝状アルキル基、またはハロゲン、好ましくはメチル、エチル、プロピル、イソプロピル、ブチル、イソブチル、ｔｅｒｔ−ブチル、ペンチル、ネオペンチル、ヘキシル、テキシルあるいはＣｌ、より好ましくはメチル、Ｃｌ、特に好ましくはＣｌを表す。
・ｎは、各Ｒと独立して、自然数０〜３を表し、ｎ＝０についての基は水素である。〕
【００５７】
好適な実施形態では、Ｒｃおよび／またはＲｄは、Ｃｌであり、アミン官能価を有する炭素原子に対してｏ位および／またはｐ位にあり、例えばジ−オルトクロロナフタリノ、ジ−オルト−モノ−パラ−クロロナフタリノおよびモノ−オルト−ナフタリノ等である。更に、好ましい実施態様では、ＲｃおよびＲｄはそれぞれ、好ましくは窒素官能価を有する炭素原子に対してメタ位にあるｔｅｒｔ−ブチル基を表わす。
【００５８】
特に好ましい実施態様、すべての環においてｎ＝０であり、すべてのＲｃおよびＲｄはＨである。
【００５９】
構造（１ａ）および（１ｂ）ならびに（２ａ）および（２ｂ）は互い異性的に作用する。各異性体は、単独でまたは混合物中で使用することができる。特定の実施態様において、（１ａ）および（１ｂ）ならびに（２ａ）および（２ｂ）の１：１異性体混合物（異性体混合物中の異性体の重量％による量を基準）を用いる。
【００６０】
このような着色剤の製造は、例えばＤＥ２１４８１０１あるいはＷＯ２００９０７４５０４Ａ１において記載された。
【００６１】
本発明による組成物は、好ましくは、少なくとも１つの構造（１ａ）、（１ｂ）、（２ａ）および（２ｂ）の着色剤を含有し、構造（１ａ）および（１ｂ）の着色剤は特に好ましい。
【００６２】
更なる実施態様では、構造（１ａ）、（１ｂ）、（２ａ）および（２ｂ）をそれぞれ純粋異性体として使用し、純粋異性体を例えば予備ＨＰＬＣにより得ることが可能である。
【００６３】
【化３】
0005963210.tif 000004
〔Ｒは、Ｈおよびｐ−メチルフェニルアミン基からな群から選ばれ、好ましくはＲ＝Ｈである。〕
【００６４】
このような着色剤は、例えば商品名Ｍａｃｒｏｌｅｘ（ｒ）Ｖｉｏｌｅｔ  ＢとしてＬａｎｘｅｓｓ  ＡＧから市販されている。特定の実施態様では、構造（３）の着色剤は使用されない。
【００６５】
および
【化４】
0005963210.tif 000005
〔ここで、Ｒ３は好ましくはハロゲン、特に好ましくはＣｌを表し、ｎは特に好ましくは４である。更に好ましいのは、ｎ＝０である実施態様であり、Ｒ３＝Ｈである。〕
【００６６】
このような着色剤は、Ｌａｎｘｅｓｓ  ＡＧからＭａｃｒｏｌｅｘ（登録商標）  Ｏｒａｎｇｅ  ３ＧまたはＭａｃｒｏｌｅｘ（登録商標）  Ｒｅｄ  ＥＧとして市販されている。
【００６７】
Ｒ３がＣｌを表し、およびｎ＝４の場合、同一の色特性を得るために構造（４）の着色剤の代わりに構造（５）の着色剤を使用することが可能である：
【００６８】
【化５】
0005963210.tif 000006
【００６９】
このような着色剤は、例えば商品名Ｍａｃｒｏｌｅｘ（登録商標）  Ｒｅｄ  Ｅ２ＧとしてＬａｎｘｅｓｓ  ＡＧから市販されている。
【００７０】
【化６】
0005963210.tif 000007
【００７１】
このような着色剤は、例えば商品名Ｍａｃｒｏｌｅｘ（登録商標）  Ｇｒｅｅｎ  ＧとしてＬａｎｘｅｓｓ  ＡＧから市販されている。
【００７２】
【化７】
0005963210.tif 000008
〔式中、
・Ｒ１およびＲ２は、互いに独立して、直鎖状または分枝状アルキル基、またはハロゲン、好ましくはメチル、エチル、プロピル、イソプロピル、ブチル、イソブチル、ｔｅｒｔ−ブチル、ペンチル、ネオペンチル、ヘキシル、テキシルあるいはＣｌ、より好ましくはメチル、Ｃｌ、特に好ましくはＣｌを表す。
・ｎは、自然数０〜４を表わす。〕
【００７３】
特に好ましい実施態様では、すべての環においてｎ＝０であり、すべてのＲｃおよびＲｄはＨである。
【００７４】
この構造（７）の着色剤は、ＢＡＳＦ  ＡＧのＰａｌｉｏｇｅｎ  Ｂｌｕｅシリーズから市販されている。
【００７５】
構造（７）の着色剤を用いる場合には、特に好ましいのは、２Ｌ／Ｋｇ〜１０Ｌ／Ｋｇ、好ましくは３Ｌ／Ｋｇ〜８Ｌ／Ｋｇの嵩容積（ＤＩＮ  ＩＳＯ  ７８７−１１によって決定）、５ｍ２／ｇ〜６０ｍ２／ｇ、好ましくは１０ｍ２／ｇ〜５５ｍ２／ｇの比表面積（ＤＩＮ  ６６１３２によって決定）および４〜９のｐＨ（ＤＩＮ  ＩＳＯ  ７８７−９によって決定）を有する顔料である。
【００７６】
【化８】
0005963210.tif 000009
【００７７】
基Ｒ（５〜２０）はそれぞれ互いに独立して、水素、メチル、エチル、プロピル、イソプロピル、ブチル、イソブチル、ｔｅｒｔ−ブチル、ペンチル、ネオペンチル、ヘキシル、テキシル、フッ素、塩素、臭素、スルホン、ＣＮである。
【００７８】
Ｒ（５〜２０）は、好ましくはすべての位置において同じである。より好ましくは、Ｒ（５〜２０）は、すべての位置においてＨである。他の実施例では、Ｒ（５〜２０）は、すべての位置においてＣｌである。
【００７９】
Ｍは、好ましくは、アルミニウム（ここで、Ｒ＝Ｈ：アルミニウムフタロシアニン、ＣＡＳ：１４１５４−４２−８）、ニッケル（ここで、Ｒ＝Ｈ：ニッケルフタロシアニン、ＣＡＳ：１４０５５−０２−８）、コバルト（ここで、Ｒ＝Ｈ：コバルトフタロシアニン、ＣＡＳ：３３１７−６７−７）、鉄（ここで、Ｒ＝Ｈ：鉄フタロシアニン、ＣＡＳ：１３２−１６−１）、亜鉛（ここで、Ｒ＝Ｈ：亜鉛フタロシアニン、ＣＡＳ：１４３２０−０４−０８）、銅（ここで、Ｒ＝Ｈ：銅フタロシアニン、ＣＡＳ：１４７−１４−８；ここで、Ｒ＝ＨおよびＣｌ：ポリクロロ銅フタロシアニン、ＣＡＳ：１３２８−５３−６；ここで、Ｒ＝Ｃｌ：ヘキサデカクロロフタロシアニン、ＣＡＳ：２８８８８−８１−５；ここで、Ｒ＝Ｂｒ：ヘキサデカブロモフタロシアニン、ＣＡＳ：２８７４６−０４−５）、マンガン（ここで、Ｒ＝Ｈ：  マンガンフタロシアニン、ＣＡＳ：１４３２５−２４−７）である。
【００８０】
Ｍ＝ＣｕおよびＲ＝Ｈの組み合わせは、すべての位置について特に好ましい。従って、Ｍ＝ＣｕおよびＲ（５〜２０）＝Ｈである構造（８ｂ）の化合物は、ＢＡＳＦ  ＡＧ、ＬｕｄｗｉｇｓｈａｆｅｎからＨｅｌｉｏｇｅｎ（登録商標）  Ｂｌｕｅ  Ｋ  ６９１１Ｄ  またはＨｅｌｉｏｇｅｎ（登録商標）  Ｂｌｕｅ  Ｋ  ７１０４  ＫＷとして市販されている。
【００８１】
構造（８ａ）の化合物は、ＢＡＳＦ  ＡＧ、ＬｕｄｗｉｇｓｈａｆｅｎからＨｅｌｉｏｇｅｎ（登録商標）  Ｂｌｕｅ  Ｌ  ７４６０として市販されている。
【００８２】
構造（１ａ）および／または（１ｂ）、（２ａ）および／または（２ｂ）および（３）の中でも、構造（１ａ）および／または（１ｂ）、（２ａ）および／または（２ｂ）の使用は特に好ましい。（１ａ）および／または（１ｂ）の使用は、極めて特に好ましい。
【００８３】
構造（４）、（６）、（７）および（８ａ）または（８ｂ）の中でも、構造（４）、（７）および（８ｂ）の使用は特に好ましく、上記の通り、構造（４）を、記載の条件下で構造（５）と置き換えることは可能である。構造（７）の着色剤の使用は、極めて特に好ましい。本発明の特定の実施態様では、構造（７）の着色剤の単独使用は、本発明による有機着色剤については特に好ましい。
【００８４】
着色剤組み合わせの特に好ましい群は、構造（３）の着色剤を含有しない。
【００８５】
別の実施態様では、各群ｄ１）およびｄ２）からの少なくとも１つの着色剤を含有する着色剤組み合わせを好ましく用いる一方、特定の実施態様において、それとは別に、ＸＸＩおよびＸＸＩＩによる着色剤組み合わせを使用することが可能である。
【００８６】
それらの特に適切な着色剤組み合わせでは、成分ｄ１）およびｄ２）として好ましいとして明示的に記載した着色剤構造を、好ましくは用いる。
【００８７】
さらなる好ましい実施態様では、構造ｄ１）の着色剤および構造ｄ２）の着色剤は、１：３〜３：１の比率において、好ましくは１：２から２：１の比率において存在する。
【００８８】
本発明において成分ｄ１）およびｄ２）として開示の有機着色剤は、それぞれの個々の成分を基準に０．０００００１重量％〜１．００００００重量％、好ましくは０．０００１重量％〜０．１０００重量％、特に好ましくは０．００００５重量％〜０．５００００重量％の量で熱可塑性ポリマー組成物中に使用することができる。
【００８９】
２以上の着色剤を用いる場合、更なる着色剤の選択は、耐候性試験後に色変化およびＩＲ性能の変化に関して以下に記載の制限が観察されるように行なわなければならない。
【００９０】
重量％中による指示量は、本発明による有機着色剤または有機着色剤組み合わせを含有する、得られるポリマー組成物を基準とする。
【００９１】
好適な実施形態では、本発明による着色剤組成物は、上記構造１〜８の化合物のみからなる。
【００９２】
ｅ）任意に、組成物の全重量を基準に０．０重量％〜０．５重量％、好ましくは０．０３８重量％〜０．５００重量％、より好ましくは０．０５０〜０．２５０重量％、特に好ましくは０．０６３〜０．１５０重量％の更なるＩＲ吸収剤、好ましくは、ＩＴＯおよび／またはＡＴＯに基づく、特に好ましくはＡＴＯに基づく更なるＩＲ吸収剤。
【００９３】
ｆ）任意に、０．０重量％〜１．０重量％、好ましくは０．０１重量％〜０．５０重量％、特に好ましくは０．０１重量％〜０．４０重量％の１以上の離型剤、
【００９４】
ｇ）任意に、０．０重量％〜２０．０重量％、好ましく０．０５重量％〜１０．００重量％、好ましくは０．１０重量％〜１．００重量％、より好ましくは０．１０重量％〜０．５０重量％、極めて特に好ましくは０．１０重量％〜０．３０重量％の１以上のＵＶ吸収剤、
【００９５】
ｈ）任意に、０．００重量％〜０．２０重量％、好ましくは０．０１重量％〜０．１０重量％の１以上の熱あるいは加工安定剤、好ましくはホスフィン、ホスファイトおよびフェノール系酸化防止剤およびこれら混合物の群から選択された熱あるいは加工安定剤。本発明の特定の実施態様では、０．０１重量％〜０．０５重量％、好ましくは０．０１５重量％〜０．０４０重量％の熱または加工安定剤を用いる。
【００９６】
ｉ）任意に、０．０重量％〜５重量％、好ましくは０．０１重量％〜１．００重量％の１以上の添加剤。
【００９７】
指示量は、いずれの場合にも全体としてポリマー組成物を基準とする。
【００９８】
本発明はさらに、本発明による組成物の製造方法、およびその使用およびそれにより製造された生成物を提供する。
【００９９】
本発明による組成物は、耐候性、色値および太陽光直接透過率ＴＤＳまたは太陽光全透過率ＴＴＳについて安定性であり、ほとんど変化を示さない。
【０１００】
３０００時間の０．７５Ｗのキセノン照明による人工耐候性試験後の色変化ΔＥは、３．５未満、好ましくは３．０未満、特に好ましくは２．５未満である。
【０１０１】
３０００時間の０．７５Ｗのキセノン照明による人工耐候性試験後の太陽光直接透過率の変化ΔＴＤＳは、１．０％未満、好ましくは０．９％未満、特に好ましくは０．８％未満である。
【０１０２】
特定の実施態様では、次の要件は、ポリカーボネート、ＰＭＭＡ、ＰＳ、好ましくはＰＣからできた透明成形体の色について満たされる：ａ＊＝０±５およびｂ＊＝０±５、好ましくはａ＊＝０±４およびｂ＊＝０±４および特に好ましくはａ＊＝０±２およびｂ＊＝  ０±２。
【０１０３】
成形体は、透明であり、３．０％未満、好ましくは２．５％未満、特に好ましくは２．０％未満の初期ヘイズを有する。
【０１０４】
光透過率（Ｔｙ）は、１５％〜８０％までの範囲、好ましくは２０％〜７５％の範囲になければならない。従って、とりわけドライバーの視界のために規定される光透過率に関する値を得なければならない透明板ガラスも含まれる。
【０１０５】
ＴＤＳ値は、好ましくは７０％未満、特に好ましくは６０％未満、極めて特に好ましくは５５％未満である。
【０１０６】
熱可塑性プラスチックのための従来用いられる温度において、すなわち、３００℃を超える温度、例えば３５０℃等において、色または性能値を加工中に著しく変化させずに組成物を処理することが可能でなければならい。
【０１０７】
本発明の範囲内の透明熱可塑性プラスチックは、ポリカーボネート、コポリカーボネート、ポリエステルカーボネート、ポリスチレン、スチレンコポリマー、芳香族ポリエステル、例えばポリエチレンテレフタレート（ＰＥＴ）、ＰＥＴ−シクロヘキサンジメタノールコポリマー（ＰＥＴＧ）、ポリエチレンなフタレート（ＰＥＮ）、ポリブチレンテレフタレート（ＰＢＴ）、環状ポリオレフィン、ポリアクリレートあるいはコポリアクリレートおよびポリメタクリレートあるいはコポリメタクリレート、例えばポリメチルメタクリレートまたはコポリメチルメタクリレート、（例えばＰＭＭＡ等）ならびにスチレンとのコポリマー、例えば透明ポリスチレン−アクリロニトリル（ＰＳＡＮ）、熱可塑性ポリウレタン樹脂、環状オレフィンに基づくポリマー（例えばＴＯＰＡＳ、Ｔｉｃｏｎａの市販生成物）である。
【０１０８】
複数の透明熱可塑性ポリマーの混合物（但し、これらは互いに混合して透明混合物を形成することができる）もまた可能であり、ポリカーボネートとＰＭＭＡ（より好ましくはＰＭＭＡ＜２重量％）あるいはポリエステルとの混合物が好ましい。
【０１０９】
特定の実施態様では、ポリカーボネートと、２．０％未満、好ましくは１．０％未満、さらに好ましくは０．５％未満でのＰＭＭＡとの混合物を含有し、ポリカーボネートの量を基準に少なくとも０．０１％ＰＭＭＡを存在させ、ＰＭＭＡは、好ましくは、分子量＜４０，０００ｇ／ｍｏｌを有する。特に好ましい実施態様では、ＰＭＭＡの含量はポリカーボネートの量を基準に０．２％、特に好ましくは０．１％であり、ＰＭＭＡは、好ましくは、＜４０，０００ｇ／ｍｏｌの分子量を有する。
【０１１０】
更なる特定の実施態様は、ＰＭＭＡと、ＰＭＭＡの量を基準に２．０％未満、好ましくは１％未満、さらに好ましくは０．５％未満、特に好ましくは０．２％未満、さらに特に好ましくは０．１％ポリカーボネートでのポリカーボネートとの混合物を含有する。
【０１１１】
特に好ましいポリカーボネートは、ビスフェノールＡに基づくホモポリカーボネート、１，３−ビス−（４−ヒドロキシフェニル）−３，３，３−トリメチルシクロヘキサンに基づくホモポリカーボネート、および２つの単量体ビスフェノールＡおよび１，１−ビス−（４−ヒドロキシフェニル）−３，３，５−トリメチルシクロヘキサンに基づく子ポリカーボネートである。
【０１１２】
本発明の範囲内のポリカーボネートは、ホモポリカーボネートおよびコポリカーボネートの両方であり、ポリカーボネートは既知の方法で直鎖状または分枝状であってよい。
【０１１３】
ポリカーボネートは、ジフェノール、炭酸誘導体、任意に、連鎖停止剤および分枝剤から既知の方法で調製される。
【０１１４】
ポリカーボネートの製造の詳細は、約４０年間多くの特許明細書に記載されている。ここで、例として、Ｓｃｈｎｅｌｌ、「Ｃｈｅｍｉｓｔｒｙ  ａｎｄ  Ｐｈｙｓｉｃｓ  ｏｆ  Ｐｏｌｙｃａｒｂｏｎａｔｅｓ」、Ｐｏｌｙｍｅｒ  Ｒｅｖｉｅｗｓ、第９巻、Ｉｎｔｅｒｓｃｉｅｎｃｅ  Ｐｕｂｌｉｓｈｅｒｓ、ニューヨーク、ロンドン、シドニー、１９６４年、Ｄ．Ｆｒｅｉｔａｇ、Ｕ．Ｇｒｉｇｏ、Ｐ．Ｒ．Ｍｕｌｌｅｒ、Ｈ．Ｎｏｕｖｅｒｔｎｅ、ＢＡＹＥＲ  ＡＧ、Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ、第１１巻、第２版、１９８８年、第６４８頁〜第７１８頁における「Ｐｏｌｙｃａｒｂｏｎａｔｅｓ」、最後に、Ｄｒｅｓ．Ｕ．Ｂｅｃｋｅｒ／Ｂｒａｕｎ、Ｋｕｎｓｔｓｔｏｆｆ−Ｈａｎｄｂｕｃｈ、第３／１巻、Ｐｏｌｙｃａｒｂｏｎａｔｅ，Ｐｏｌｙａｃｅｔａｌｅ，Ｐｏｌｙｅｓｔｅｒ，Ｃｅｌｌｕｌｏｓｅｅｓｔｅｒ、Ｃａｒｌ  Ｈａｎｓｅｒ  Ｖｅｒｌａｇ、ミュンヘン、ウィーン、１９９２年、第１１７頁〜第２９９頁のみを参照する。
【０１１５】
ポリカーボネートの製造に適しているジフェノールは、例えばヒドロキノン、レゾルシノール、ジヒドロキシジフェニル、ビス−（ヒドロキシフェニル）−アルカン、ビス（ヒドロキシフェニル）−シクロアルカン、ビス−（ヒドロキシフェニルスルフィド、ビス−（ヒドロキシフェニルエーテル、ビス−（ヒドロキシフェニルケトン、ビス−（ヒドロキシフェニル）−スルホン、ビス−（ヒドロキシフェニルスルホキシド、α，α’−ビス−（ヒドロキシフェニル）−ジイソプロピルベンゼン、イサチンまたはフェノールフタレイン誘導体に由来したフタルイミド、およびこれらの環上でアルキル化およびハロゲン化された化合物である。
【０１１６】
好ましいジフェノールは、４，４’−ジヒドロキシジフェニル、２，２−ビス−（４−ヒドロキシフェニル）−プロパン、２，４−ビス−（４−ヒドロキシフェニル）−２−メチルブタン、１，１−ビス−（４−ヒドロキシフェニル）−ｐ−ジイソプロピルベンゼン、２，２−ビス−（３−メチル−４−ヒドロキシフェニル）−プロパン、２，２−ビス−（３−クロロ−４−ヒドロキシフェニル）−プロパン、ビス−（３，５−ジメチル−４−ヒドロキシフェニル）−メタン、２，２−ビス−（３，５−ジメチル−４−ヒドロキシフェニル）−プロパン、ビス−（３，５−ジメチル−４−ヒドロキシフェニル）−スルホン、２，４−ビス−（３，５−ジメチル−４−ヒドロキシフェニル）−２−メチルブタン、１，１−ビス−（３，５−ジメチル−４−ヒドロキシフェニル）−ｐ−ジイソプロピルベンゼン、２，２−ビス−（３，５−ジクロロ−４−ヒドロキシフェニル）−プロパン、１、１−ビス−（４−ヒドロキシフェニル）−３，３，５−トリメチルシクロヘキサンおよび２，２−ビス−（３，５−ジブロモ−４−ヒドロキシフェニル）−プロパンである。
【０１１７】
特に好ましいジフェノールは、２，２−ビス−（４−ヒドロキシフェニル）−プロパン、２，２−ビス−（３，５−ジメチル−４−ヒドロキシフェニル）−プロパン、２，２−ビス−（３，５−ジクロロ−４−ヒドロキシフェニル）−プロパン、２，２−ビス−（３，５−ジブロモ−４−ヒドロキシフェニル）−プロパン、１，１−ビス−（４−ヒドロキシフェニル）−シクロヘキサンおよび１，１−ビス−（４−ヒドロキシフェニル）−３，３，５−トリメチルシクロヘキサンである。
【０１１８】
これらのおよびさらに適切なジフェノールは、例えばＵＳ−Ａ３０２８６３５、ＵＳ−Ａ２９９９８２５、ＵＳ−Ａ３１４８１７２、ＵＳ−Ａ２９９１２７３、ＵＳ−Ａ３２７１３６７、ＵＳ−Ａ４９８２０１４およびＵＳ−Ａ２９９９８４６において、ＤＥ−Ａ１５７０７０３、ＤＥ−Ａ２０６３０５０、ＤＥ−Ａ２０３６０５２、ＤＥ−Ａ２２１１９５６およびＤＥ−Ａ３８３２３９６において、ＦＲ−Ａ１５６１５１８において、モノグラフ「Ｈ．Ｓｃｈｎｅｌｌ，Ｃｈｅｍｉｓｔｒｙ  ａｎｄ  Ｐｈｙｓｉｃｓ  ｏｆ  Ｐｏｌｙｃａｒｂｏｎａｔｅｓ，Ｉｎｔｅｒｓｃｉｅｎｃｅ  Ｐｕｂｌｉｓｈｅｒｓ」、ニューヨーク、１９６４年において、およびＪＰ−Ａ６２０３９／１９８６、ＪＰ−Ａ６２０４０／１９８６およびＪＰ−Ａ１０５５５０／１９８６に記載されている。
【０１１９】
ホモポリカーボネートの場合には、ジフェノールが１つだけ使用され、コポリカーボネートの場合には、複数のジフェノールが使用される。
【０１２０】
適切な炭酸誘導体は、例えばホスゲンあるいは炭酸ジフェニル向けである。
【０１２１】
ポリカーボネートの製造の中で使用することができる適切な連鎖停止剤は、モノフェノールおよびモノカルボン酸の両方である。適切なモノフェノールは、フェノールそれ自体、アルキルフェノール、例えばクレゾール、ｐ−ｔｅｒｔ−ブチルフェノール、クミルフェノール、ｐ−ｎ−オクチルフェノール、ｐ−イソオクチルフェノール、ｐ−ｎ−ノニルフェノールおよびｐ−イソノニルフェノール等、ハロフェノール、例えばｐ−クロロフェノール、２，４−ジクロロフェノール、ｐ−ブロモフェノールおよび２，４，６−トリブロモフェノール等、２，４，６−トリヨードフェノール、ｐ−ヨードフェノールおよびこれらの混合物である。
【０１２２】
好ましい連鎖停止剤は、フェノール、クミルフェノールおよび／またはｐ−ｔｅｒｔ−ブチルフェノールである。
【０１２３】
さらに、適切なモノカルボン酸は、安息香酸、アルキル安息香酸およびハロ安息香酸である。
【０１２４】
好ましい連鎖停止剤はまた、モノ−またはポリ−、Ｃ１−〜Ｃ３０−アルキル基置換、直鎖状または分枝状、好ましくは非置換またはｔｅｒｔ−ブチル置換フェノールである。
【０１２５】
使用される連鎖停止剤の量は、好ましくは、特定の場合に使用されるジフェノールのモルを基準に０．１〜５モル％である。連鎖停止剤の添加は、ホスゲン処理前、ホスゲン処理中あるいはホスゲン処理後に行うことができる。
【０１２６】
適切な分枝剤は、ポリカーボネート化学において既知の、３以上の官能価を有する化合物、特に３以上のフェノールＯＨ基を有する化合物である。
【０１２７】
適切な分枝剤は、例えばフロログルシノール、４，６−ジメチル−２，４，６−トリ−（４−ヒドロキシフェニル）−ヘプタ−２−エン、４，６−ジメチル−２，４，６−トリ（４−ヒドロキシフェニル）−ヘプタン、１，３，５−トリ（４−ヒドロキシフェニル）−ベンゼン、１，１，１−トリ−（４−ヒドロキシフェニル）−エタン、トリ−（４−ヒドロキシフェニル）−フェニルメタン、２，２−ビス−［４，４−ビス−（４−ヒドロキシフェニル）−シクロヘキシル］−プロパン、２，４−ビス−（４−ヒドロキシフェニルイソプロピル）−フェノール、２，６−ビス−（２−ヒドロキシ−５’−メチル−ベンジル）−４−メチル・フェノール、２−（４−ヒドロキシフェニル）−２−（２，４−ジヒドロキシフェニル）−プロパン、ヘキサ−（４（４−ヒドロキシフェニルイソプロピル）−フェニル）−オルトテレフタル酸エステル、テトラ−（４−ヒドロキシフェニル）−メタン、テトラ−（４−（４−ヒドロキシフェニルイソプロピル）−フェノキシ）−メタンおよび１，４−ビス−（４’，４’’−ジヒドロキシトリフェニル−メチル）−ベンゼンならびに２，４−ジヒドロキシ安息香酸、トリメシン酸、塩化シアヌルおよび３，３−ビス−（３  −メチル−４−ヒドロキシフェニル）−２−オキソ−２，３−ジヒドロインドールである。
【０１２８】
任意に用いるべき分枝剤の量は、好ましくは、特定の場合に用いるジフェノールのモルを再び基準として０．０５モル％〜２．００モル％である。
【０１２９】
分枝剤は、ジフェノールおよび連鎖停止剤での水性アルカリ相に入れることができ、またはこれを、有機溶媒に溶解し、ホスゲン処理前に加えることができる。エステル交換方法の場合には、分枝剤を、ジフェノールと共に用いる。
【０１３０】
本発明の芳香族ポリカーボネートは、５０００〜２００，０００、好ましくは１０，０００〜８０，０００、特に好ましくは１５，０００〜４０，０００の重量平均分子量Ｍｗ（ゲルパーミエーションクロマトグラフィによって決定およびポリカーボネート較正による較正）を有する。
【０１３１】
本発明によるポリマー組成物は、任意に、本発明による成分に加えて、さらなる従来用いられるポリマー添加剤、例えば防炎加工剤、ＥＰ−Ａ０８３９６２３、ＷＯ−Ａ９６／１５１０２、ＥＰ−Ａ０５００４９６または「Ｐｌａｓｔｉｃｓ  Ａｄｄｉｔｉｖｅｓ  Ｈａｎｄｂｏｏｋ」、Ｈａｎｓ  Ｚｗｅｉｆｅｌ、第５版、２０００年、Ｈａｎｓｅｒ  Ｖｅｒｌａｇ  Ｍｕｎｉｃｈに記載の蛍光増白剤または流動性向上剤をこの熱可塑性プラスチックに従来用いられる量で含有することができる。
【０１３２】
さらなるポリマー添加剤は、好ましくは、いずれの場合にも全ポリマー組成物の量を基準に０．０重量％〜５．０重量％、より好ましくは０．０１重量％〜１．００重量％の量で用いる。複数の添加剤の混合物もまた適切である。
【０１３３】
本出願により提供されるナノスケールホウ化物系無機ＩＲ吸収剤粒子状物質は、好ましくは金属ホウ化物であり、この金属は、Ｌａ、Ｃｅ、Ｐｒ、Ｎｄ、Ｔｂ、Ｄｙ、ほら、Ｙ、Ｓｍ、Ｅｕ、ＥＲ、Ｔｍ、Ｙｂ、Ｌｕ、Ｓｒ、Ｔｉ、Ｚｒ、Ｈｆ、Ｖ、Ｔａ、Ｃｒ、Ｍｏ、ＷおよびＣａを含む群から選択される。六ホウ化物形態は特に好ましい。特に好ましいのは、六ホウ化ランタン（ＬａＢ６）、プラセオジムホウ化物（ＰｒＢ６）、ネオジムホウ化物（ＮｄＢ６）、セリウムホウ化物（ＣｅＢ６）、テルビウムホウ化物（ＴｂＢ６）、ジスプロシウムホウ化物（ＤｙＢ６）、ホルミウムホウ化物（ＨｏＢ６）、イットリウムホウ化物（ＹＢ６）、サマリウムホウ化物（ＳｍＢ６）、ユウロピウムホウ化物（ＥｕＢ６）、エルビウムホウ化物（ＥｒＢ６）、ツリウムホウ化物（ＴｍＢ６）、イッテルビウムホウ化物（ＹｂＢ６）、ルテチウムホウ化物（ＬｕＢ６）、ストロンチウムホウ化物（ＳｒＢ６）、カルシウムホウ化物（ＣａＢ６）、ホウ化チタン（ＴｉＢ２）、ホウ化ジルコニウム（ＺｒＢ２）、ホウ化ハフニウム（ＨｆＢ２）、バナジウムホウ化物（ＶＢ２）、タンタルホウ化物（ＴａＢ２）、ホウ化クロム（ＣｒＢとＣｒＢ２）、モリブデンホウ化物（ＭｏＢ２、Ｍｏ２Ｂ５およびＭｏＢ）、硼化タングステン（Ｗ２Ｂ５）あるいはこれらのホウ化物の組み合わせである。極めて特に好ましいのは、六ホウ化ランタン（ＬａＢ６）または六ホウ化ランタンを含有する混合物に基づくホウ化物である。
【０１３４】
これらの粒子状物質の表面は好ましくは酸化していないが、酸化した粒子状物質あるいは部分的に酸化した粒子状物質を使用することができる。
【０１３５】
本発明の特定の実施態様では、六ホウ化ランタン（ＬａＢ６）の単独使用は最も特に好ましい。
【０１３６】
ホウ化物に基づくＩＲ吸収剤は、例えば希土類のオキシド、例えばＸ２Ｏ３（ここで、Ｘは、例えば  Ｌａ、Ｃｅ、Ｐｒ、Ｎｄ、Ｇｄである）等、および例えば炭化ホウ素（Ｂ４Ｃ）から、これらの化合物を混合し、および混合物を、数時間、例えば３時間、真空で、高温、例えば１５００℃において調節することにより調製することができる。ホウ化物は、粉末の形で得られる。細粒の形態に関して制限はなく、例えば粒子状物質は、球状、血小板様、不規則または針状の形態であってよい。Ｒ放射用の吸収性粉末はより大きくより結晶性のホウ化物粒子である。しかしながら、低い結晶度（例えば、Ｘ線回折実験中の広い回折ピークが特徴）を有する粒子状物質でさえも、本発明の範囲内において適切なＩＲ吸収特性を有する。しかしながら、粒子が内部に使用される金属とホウ素の結合を有する場合に限られる。粉末中の粒子の色は、例えばねずみ色がかった黒色、褐色を帯びた黒色、緑がかった黒色などであってよい。
【０１３７】
粒子状物質の平均径（ＴＥＭ／透過型電子顕微鏡によって決定）は、好ましくは２００ｎｍ未満、特に好ましくは１５０ｎｍ未満、特に好ましくは１００ｎｍ未満であり、平均粒径は、好ましくは、１ｎｍ〜１００ｎｍの範囲、より好ましくは２ｎｍ〜８０ｎｍの範囲である。
【０１３８】
用いるタングステン酸塩は、１つの、非晶質、立方体、四角形または六角形のタングステンブロンズ構造を有する。ドープトタングステン酸塩の製造はＷＯ２００５０３７９３２に述べられている。特に、酸化亜鉛でドープされたタングステン酸塩は、イタリア特許出願ＲＭ２０１０Ａ０００２２７およびＲＭ２０１０Ａ０００２２８に記載の通り、ＩＲ吸収剤として使用することができる。
【０１３９】
このような材料の製造のために、例えば、三酸化タングステン、タングステンジオキシド、タングステン酸化物の水和物、六塩化タングステン、アンモニウムタングステン酸塩あるいはタングステン酸、および任意に元素Ｍを含有する更なる塩、例えば、炭酸セシウム等を、特定の化学量論比において混合し、個々の成分のモル比は、式：ＭｘＷｙＯｚにより与えられる。その後、この混合物は、１００℃〜８５０℃の温度にて、還元雰囲気中で、例えばアルゴン水素雰囲気中で処理し、および最後に、得られる粉末は５５０℃〜１２００℃の温度にて不活性ガス雰囲気下で調節する。
【０１４０】
粒子状物質の粒度分布に関して制限はない。従って、二峰性またはより高峰性分布もまた存在させることができる。粒子状は、スペクトルの可視域中で透明性であり、透明性は、ＩＲ範囲への吸収と比較して、可視域中のＩＲ吸収剤の吸収が低く、ＩＲ吸収剤が組成物または最終生成物の著しく増加したヘイズをもたらさないことを意味する。これは、組成物全体では、透明成形体が少なくとも１５％の光透過率および３％未満、好ましくは２．５％未満、より好ましくは２．０％未満のヘイズを有することを意味する。
【０１４１】
粒径は、例えば透過型電子顕微鏡（ＴＥＭ）により決定することができる。このようなＩＲ吸収剤ナノ粒子上での測定は、例えばＡｄａｃｈｉら、Ｊ．Ａｍ．Ｃｅｒａｍ．Ｓｏｃ．２００８年、第９１巻、第２８９７頁〜第２９０２頁に記載されている。
【０１４２】
粒子の表面は処理することができる。例えば、表面は、シランで処理することができ、あるいはチタン系層、ジルコニウム系層あるいは同様の層を与えることができる。湿気に対する耐性は、この処理によって増加することができる。この種の被覆物は、ＩＲ吸収についての長期安定性を増加させ、例えばＵＳ２００５０１６１６４２に記載される。
【０１４３】
ＳｉＯ２、ＴｉＯ２、ＺｒＯ２、Ａｌ２Ｏ３あるいはＭｇＯに基づく粒子は、ホウ化物系粒子またはタングステン酸塩系粒子に加えて、さらに存在させることができるが、必ずしもその必要はない。これらの粒子は、好ましくは、２００ｎｍ未満のサイズで存在する。
【０１４４】
本発明では、微細に分割されたＩＲ吸収剤粒子は、分散体の形態でポリマーマトリクスへ導入される。この分散は、再凝集化を防ぎ、熱可塑性マトリックス、例えばポリカーボネートへの組込を促進する。ポリマー状分散剤が、好ましく使用される。適切なポリマー系分散剤は、特に高い光透過率を有する分散剤、例えばポリアクリレート、ポリエーテル、ポリエステルまたはポリウレタンおよびこれから誘導されたポリマー等である。分散剤として好ましいのは、ポリアクリレートポリマー、ポリエーテルポリマーおよびポリエステル系ポリマーである。高温安定性を有する分散剤が好ましくは使用される。好ましい実施態様では、ＩＲ吸収剤を粉末分散中に存在させる。
【０１４５】
分散体中の無機ＩＲ吸収剤の量は、好ましくは、分散剤および無機ＩＲ吸収剤の質量の合計を基準に０．１重量％〜５０．０重量％、より好ましくは１．０重量％〜４０．０重量％、さらに特に好ましくは５．０重量％〜３０．０重量％である。本発明の無機ＩＲ吸収剤ナノ粒子を調製するために、ＩＲ吸収剤は、以下の分散剤および更なる有機溶媒、例えばトルエン、ベンゼンあるいは同様の芳香族炭化水素と混合させることができ、および適切なミル、例えばボールミル等により、酸化ジルコニウム（例えば０．３ｍｍの直径を有する）の添加により所望の粒度分布を調製するために粉砕することができる。ナノ粒子は、分散体の形態で得られる。粉砕後、さらに、分散剤を任意に加えることができる。
溶媒は、高温と減圧において除去する。
【０１４６】
無機ＩＲ吸収剤の分散体の製造は、例えばＪＰ２００３−２７７０４５、ＤＥ１０３９２５４３、およびＡｄａｃｈｉら、Ｊ．Ａｍ．Ｃｈｅｍ．Ｃｅｒａｍ．Ｓｏｃ．２００８、第９１巻［９］、第２８９７頁〜第２９０２頁に記載される。分散体の形態での六ホウ化ランタン（これは本発明の範囲内で適切である）は、例えば、Ｓｕｍｉｔｏｍｏ  Ｍｅｔａｌ  Ｍｉｎｉｎｇ  Ｃｏ．，Ｌｔｄ．から例えば商品名ＫＨＤＳ  ０６として市販されている。
【０１４７】
分散体の形態でのセシウムタングステン酸塩（これは本発明の範囲内で適切である）は、Ｓｕｍｉｔｏｍｏ  Ｍｅｔａｌ  Ｍｉｎｉｎｇ  Ｃｏ．，Ｌｔｄ．から例えば商品名ＹＭＤＳ  ８７４として市販されている。
【０１４８】
本発明に適している分散剤は市販されている。ポリアクリレート系分散剤は、特に適切である。ポリアクリレートは、例えば、Ｃｉｂａ  Ｓｐｅｃｉａｌｔｙ  Ｃｈｅｍｉｃａｌｓから商品名ＥＦＫＡ（登録商標）、例えばＥＦＫＡ（登録商標）４５００およびＥＦＫＡ（登録商標）４５３０として市販されている。ポリエステル系分散剤も同様に適切である。ポリエステル含有分散剤は、Ａｖｅｃｉａから、商品名Ｓｏｌｓｐｅｒｓｅ（登録商標）、例えばＳｏｌｓｐｅｒｓｅ（登録商標）２２０００、２４０００ＳＣ、２６０００および２７０００として市販されている。さらに、ポリウレタンベースの系は適切である。これらは、Ｃｉｂａ  Ｓｐｅｃｉａｌｔｙ  Ｃｈｅｍｉｃａｌｓから、商品名ＥＦＫＡ（登録商標）４０４６、ＥＦＫＡ（登録商標）４０４７として市販されている。Ｔｅｘａｐｈｏｒ（登録商標）Ｐ６０およびＰ６３は、Ｃｏｇｎｉｓの対応する商品名である。
ポリエーテル含有分散剤も同様に使用することができる。これらは、Ｋｕｓｕｍｏｔｏ  Ｃｈｅｍｉｃａｌｓの商品名Ｄｉｓｐａｒｌｏｎ（登録商標）ＤＡ２３４およびＤＡ３２５として知られている。
【０１４９】
分散剤は、単独あるいは組み合わせて使用することができる。熱安定性に関して、ポリアクリレートとポリエステルの群からの分散剤は特に好ましい。
【０１５０】
ＩＲ吸収性無機ＩＲ吸収剤は、好ましくは有機マトリックスに分散させる。
【０１５１】
好適な実施形態では、無機ＩＲ吸収剤は、５重量％〜２５重量％の固形分中のポリメタクリル酸メチルおよびポリエステルの混合物の使用する準備ができている分散体の形態である。有機溶媒、例えばトルエン等およびさらなる無機粒子、二酸化ジルコニウム等を、更に存在させることができる。
【０１５２】
更なる実施態様では、ＩＲ吸収剤として本発明によるホウ化物またはタングステン酸塩に加えて、更なるＩＲ吸収剤をさらに使用することが更に可能であり、この更なるＩＲ吸収剤は、酸化錫の群に由来し、より好ましくはアンチモンドープト酸化錫（ＡＴＯ）あるいはインジウム錫オキサイド（ＩＴＯ）、特に好ましくはＡＴＯである。
【０１５３】
更なる好ましい実施態様では、更なるＩＲ吸収剤は、吸収極大に基づいて使用したホウ化物あるいはタングステン酸塩の吸収スペクトルと異なる吸収スペクトルを有し、最大吸収範囲は最大限カバーされる。
【０１５４】
ポリマー組成物は、任意に、無機顔料、好ましくはカーボンブラックを含有している。カーボンブラックは、好ましくは、有機ポリマーマトリックス中の微分散形態中に存在させ、好ましくはナノスケールである。適切なカーボンブラックは、好ましくは１００  ナノメートル（ｎｍ）未満、より好ましくは７５ｎｍ未満、さらに好ましくは５０ｎｍ未満、特に好ましくは４０ｎｍ未満の平均粒径を有し、平均粒径は、好ましくは０．５ｎｍを超え、より好ましくは１ｎｍを超え、特に好ましくは５ｎｍを超える。
【０１５５】
本発明の範囲内での適切なカーボンブラックは、いわゆる導電性ブラックとは、導電性がほとんどないか全くない点で異なる。本発明に用いられるカーボンブラックと比較して、高導電性を達成するために導電性ブラックは特定の形態および超格子を有する。対照的に、事実上、カーボンブラックの凝集性領域が生じないように、本発明に使用されるナノスケールカーボンブラックは、非常に容易に熱可塑性プラスチックにおいて分散することができ、これにより、対応する導電性が生じ得る。営利上入手可能な本発明の範囲内の適切なカーボンブラックは、多くの商品名として、および多くの形態（ペレット剤または粉末）において入手可能である。例えば適切なカーボンブラックは、商品名ＢＬＡＣＫ  ＰＥＡＲＬＳ（登録商標）として、商品名ＥＬＦＴＥＸ（登録商標）、ＲＥＧＡＬ（登録商標）およびＣＳＸ（登録商標）として湿潤処理ペレットの形態で、名称ＭＯＮＡＲＣＨ（登録商標）、ＥＬＦＴＥＸ（登録商標）、ＲＥＧＡＬ（登録商標）およびＭＯＧＵＬ（登録商標）として綿状形態で市販され、全てＣａｂｏｔ  Ｃｏｒｐｏｒａｔｉｏｎから入手可能である。
【０１５６】
特に好ましい実施態様では、カーボンブラック型は、１０ｎｍ〜３０ｎｍの粒径を有し、好ましくは１ｇ（ｍ２／ｇ）当たり３５ｍ２〜１３８ｍ２の表面積を有する。カーボンブラックは、処理してよく、あるいは未処理であってよく、例えばカーボンブラックを、特定ガスで、シリカまたは有機物で、例えばブチルリチウム等で処理することができる。そのような処理は、表面を、変性または機能化することを可能とする。これは、相応して用いられるマトリックスとの適合性を促進することができる。特に好ましいのは、商品名ＢＬＡＣＫ  ＰＥＡＲＬＳ（登録商標）（ＣＡＳ番号１３３３−８６−４）として市販されている。
【０１５７】
カーボンブラックおよびＩＲ吸収剤のためにここに示された濃度は、２ｍｍ〜８ｍｍ、好ましくは４ｍｍ〜６ｍｍ、特に好ましくは３．５〜７．０ｍｍ、特に好ましくは４ｍｍ〜６ｍｍの厚みを有する完成部品について好ましく用いられる。  従って、より小さいかより大きな厚みの場合には、例えば余りに大きいヘイズあるいは余りに低い効果を避けるために、濃度を増加するかまたは低減しなければならない。
【０１５８】
例えば、高いねじれの剛性が要求される（例えば航空機／鉄道車両の場合）特定の実施態様において、８ｍｍ〜２０ｍｍの厚みが要求されることがある。従って、ＩＲ吸収剤、およびナノスケール無機顔料の濃度は、この場合に適合させなければならず、すなわち、その濃度は、層厚みが増加すると低下する。
【０１５９】
特定の実施態様では、ポリマー組成物は、熱安定剤を含有する。特に適切なのは、ホスフィンと同様にホスファイトおよびホスホナイトである。その例は、トリフェニルホスファイト、ジフェニルアルキルホスファイト、フェニルジアルキルホスファイト、トリス（ノニルフェニルホスファイト、トリラウリルホスファイト、トリオクタデシルホスファイト、ジステアリルペンタエリトリトールジホスホン酸塩、トリス（２，４−ジ−ｔｅｒｔ−ブチルフェニルホスファイト、ジイソデシルペンタエリトリトールジホスホン酸塩、ビス（２，４−ジ−ｔｅｒｔ−ブチルフェニル）ペンタエリトリトールジホスホン酸塩、ビス（２，４−ジ−クミルフェニル）ペンタエリトリトールジホスホン酸塩、ビス（２，６−ジ−ｔｅｒｔ−ブチル−４−メチルフェニル）ペンタエリトリトールジホスホン酸塩、ジイソデシルオキシペンタエリトリトールジホスホン酸塩、ビス（２，４−ジ−ｔｅｒｔ−ブチル−６−メチルフェニル）−ペンタエリトリトールジホスホン酸塩、ビス（２，４，６−トリス（ｔｅｒｔ−ブチルフェニル）ペンタエリトリトールジホスホン酸塩、トリステアリルソルビトールトリホスファイト、テトラキス（２，４−ジ−ｔｅｒｔ−ブチルフェニル）−４，４’−ビフェニレンジホスファイト、６−イソオクチロキシ−２，４，８，１０−テトラ−ｔｅｒｔ−ブチル−１２Ｈ−ジベンズ［ｄ，ｇ］−１，３，２−ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、６−フルオロ−２，４，８，１０−テトラ−ｔｅｒｔ−ブチル−１２−メチル−ジベンズ［ｄ，ｇ］−１，３，２−ジオキサホスホシン、２，２’，２’’の−ニトリロ−［トリエチルトリス（３，３’，５，５’−テトラ−ｔｅｒｔ−ブチル−１，１’−ビフェニル−２，２’−ジイルホスファイト］、２−エチルヘキシル（３，３’，５，５’−テトラ−ｔｅｒｔ−ブチル−１，１’−ビフェニル−２，２’−ジイルホスファイト、５−ブチル−５−エチル−２−（２，４，６−トリ−ｔｅｒｔ−ブチルフェノキシ）−１，３，２−ジオキサホスフィラン、ビス（２，６−ジ−ｔｅｒｔ−ブチル−４−メチルフェニル）ペンタエリトリトールジホスホン酸塩、トリフェニルフォスフィン（ＴＰＰ）、トリアルキルフェニルホスフィン、ビスジフェニルホスフィノ−エタンまたはトリナフチルホスフィンである。特に好ましいのは、トリフェニルフォスフィン（ＴＰＰ）、Ｉｒｇａｆｏｓ（登録商標）１６８（トリス（２，４−ジ−ｔｅｒｔ−ブチル−フェニルホスファイトおよびトリス（ノニルフェニルホスファイトあるいはこれらの混合物の使用である。
【０１６０】
フェノール系酸化防止剤（アルキル化モノフェノール、アルキル化チオアルキルフェノール、ヒドロキノンおよびアルキル化ヒドロキノン）も使用することができる。イルガノックス（登録商標）１０１０（ペンタエリトリトール３−（４−ヒドロキシ−３，５−ジ−ｔｅｒｔ−ブチルフェニル）プロピオナート；  ＣＡＳ：  ６６８３−１９−８）およびイルガノックス（登録商標）１０７６（２，６−ジ−ｔｅｒｔ−ブチル−４−（オクタデカンオキシカルボニルエチル）フェノールが、好ましく使用される。
【０１６１】
本発明の特定の実施態様では、本発明によるホスフィン化合物は、ホスファイトまたはフェノール系酸化防止剤または２つの最後の言及された化合物の混合物と共に使用する。
【０１６２】
タングステン酸塩を、無機ＩＲ吸収剤としてポイントｂ）下で用いる場合、特定の安定剤の使用は、有用であると見出すことができる。特定の実施態様では、本発明の組成物は、少なくとも１つのホスフィン系安定剤を含有するが、好ましくは少なくとも１つのホスフィン系安定剤、少なくとも１つのフェノール系酸化防止剤、少なくとも１つのホスファイト系安定剤およびフェノール酸化防止剤の群からの少なくとも１つの安定剤の混合物を含有する。
【０１６３】
本発明の範囲内のホスフィンは、一般型ＰｎＨｎ＋２、特にＰＨ３からの化合物に由来するが、ここで、好ましくは、水素原子はすべて、脂肪族および／または芳香族炭化水素基に置き換え、芳香族炭化水素基は、置換基、例えばアルキル基等を更に含有することができる。ホスフィンは、１つのリン原子あるいは対応する脂肪族および／または芳香族炭化水素より架橋した複数のリン原子を含有することができる。
【０１６４】
本発明の範囲内のホスファイトは、一般構造Ｐ（ＯＲ）３〔式中、Ｒは、脂肪族および／または芳香族炭化水素基を表わし、芳香族炭化水素基は、更なる置換基、例えばアルキル基等を含有してよい〕を有するホスホン酸のエステル（亜リン酸エステルと呼ばれる場合も多い）であると理解される。
【０１６５】
ホスホン酸塩は、基本構造Ｒ−ＰＯ（ＯＨ）２〔式中、Ｒは、脂肪族および／または芳香族炭化水素基を表わし、芳香族炭化水素基は、更なる置換基、例えばアルキル基等を含有してよい〕に由来の化合物であるとして理解される。基本構造のＯＨ基は、部分的にあるいはＯＲ官能基〔式中、Ｒはまた、脂肪族および／または芳香族炭化水素基を表わし、芳香族炭化水素基は、更なる置換基、例えばアルキル基等を含有してよい〕へ完全にエステル化することができるか、あるいは部分的にあるいは完全に脱プロトン化することができ、全負電荷は、対応する対イオンによって平衡に保たれる。
【０１６６】
本発明の範囲内のホスホナイトは、型Ｒ−Ｐ（ＯＲ）２〔式中、Ｒは、脂肪族および／または芳香族炭化水素基を表わし、芳香族炭化水素基は、更なる置換基、例えばアルキル基等を含有してよい〕の亜ホスホン酸のエステル、特にジエステルであると理解される。
ホスホナイトは、１つのリン原子または対応する脂肪族および／または芳香族炭化水素より架橋した複数のリン原子を含有することができる。
【０１６７】
本発明では、ホスフェートは、塩、部分的または完全なエステル、およびリン酸（Ｈ３ＰＯ４）の縮合生成物であると理解される。
【０１６８】
ホスフィンの選択に関して制限はないが、ホスフィン化合物は、好ましくは、脂肪族ホスフィン、芳香族ホスフィンおよび脂肪族芳香族ホスフィンを含んでなる群から選択される。
【０１６９】
ホスフィン化合物は第１級、第２級および第３級ホスフィンであってよい。好ましいのは、第３級ホスフィンの使用であり、芳香族ホスフィンは特に好ましく、第３級芳香族ホスフィンは、極めて特に好ましい。
【０１７０】
本発明の好ましい実施態様において、トリフェニルホフィン（ＴＰＰ）、トリアルキルフェニルホスフィン、ビスジフェニルホスフィノ−エタンあるいはトリナフチルホスフィンが使用され、これらの中でも、トリフェニルホスフィン（ＴＰＰ）あるいはこれらのホスフィンの混合物は、極めて特に好ましい。
【０１７１】
異なったホスフィンの混合物は、原則として使用することができる。
【０１７２】
一実施態様では、本発明によるＩＲ吸収剤は、熱可塑性ポリマーマトリックスへ組み込まれる前に本発明による安定剤の組み合わせと混合させる。
【０１７３】
ホスフィン化合物の製造および特性は、当業者に知られており、例えばＥＰ−Ａ０７１８３５４および「Ｕｌｌｍａｎｎｓ  Ｅｎｚｙｋｌｏｐａｄｉｅ  ｄｅｒ  Ｔｅｃｈｎｉｓｃｈｅｎ  Ｃｈｅｍｉｅ」、第４版、第１８巻、第３７８頁〜第３９８頁およびＫｉｒｋ−Ｏｔｈｍｅｒ、第３版、第１７巻、第５２７頁〜第５３４頁に記載されている。
【０１７４】
安定剤混合物に使用されるホスフィン化合物の量に関して、ある加工条件下で、温度および滞留時間に応じて、物質が酸化することを考慮しなければならない。酸化部分は、用いるＩＲ吸収剤を安定させるためにもはや使用できない。従って、加工工程の数および作業条件は、考慮すべきである。従って、熱加工後、本発明の組成物はまた、酸化ホスフィン、特に好ましくはトリフェニルフォスフィンオキシドの特定量を常に含有する。
【０１７５】
本発明では、適切な市販されているホスファイト安定剤は、例えばＩｒｇａｆｏｓ（登録商標）１６８（トリス（２，４−ジ−ｔｅｒｔ−ブチル−フェニルホスファイト／ＣＡＳ番号３１５７０−０４−４、Ｉｒｇａｆｏｓ（登録商標）ＴＰＰ（ＣＡＳ番号１０１−０２−０）、Ｉｒｇａｆｏｓ（登録商標）ＴＮＰＰ（ＣＡＳ番号２６５２３−７８−４）であり、Ｉｒｇａｆｏｓ（登録商標）１６８は、特に好ましい。
【０１７６】
適切な市販のフェノール系酸化防止剤は、例えばイルガノックス（登録商標）１０７６（ＣＡＳ番号２０８２−７９−３／２，６−ジ−ｔｅｒｔ−ブチル−４−（オクタデカンオキシカルボニルエチル）フェノール）およびイルガノックス（登録商標）１０１０（ＣＡＳ番号６６８３−１９−８）である。
【０１７７】
好ましい実施態様では、安定剤組み合わせは、トリフェニルフォスフィンならびにＩｒｇａｆｏｓ  １６８（登録商標）およびＩｒｇａｎｏｘ１０７６（登録商標）からなる。
【０１７８】
Ｉｒｇａｎｏｘ（登録商標）１０１０（ペンタエリトリトール３−（４−ヒドロキシ−３，５−ジ−ｔｅｒｔ−ブチルフェニル）プロピオネート；ＣＡＳ番号：６６８３−１９−８）は、Ｉｒｇａｎｏｘ  １０７６（登録商標）の代わりとして使用することができる。
【０１７９】
組成物中にタングステン酸塩を使用する場合の任意の安定剤の組み合わせの量は全体として、組成物の全重量を基準に０．００１重量％〜０．５００重量％、好ましくは０．００５重量％〜０．２５０重量％、より好ましくは０．０１重量％〜０．１５重量％、特に好ましくは０．０１５重量％〜０．１２５の重量％ある。
【０１８０】
好ましい実施態様では、本発明によるポリマー組成物は、紫外線吸収剤を更に含有する。本発明によるポリマー組成物に使用するのに適している紫外線吸収剤は、４００ｎｍ未満で可能な限り低い透過率および４００ｎｍを超えて可能な限り高い透過率を有する化合物である。そのような化合物およびそれらの製造は、文献から既知であり、例えばＥＰ−Ａ  ０８３９６２３、ＷＯ−Ａ  ９６／１５１０２およびＥＰ−Ａ  ０５００４９６に記載される。本発明による組成物に使用される特に適切な紫外線吸収剤は、ベンゾトリアゾール、トリアジン、ベンゾフェノンおよび／またはアリール化シアノアクリレートである。特に適切な紫外線吸収剤は、ヒドロキシ−ベンゾトリアゾール（２−（３’，５’−ビス−（１，１−ジメチルベンジル）−２’−ヒドロキシ−フェニル）−ベンゾトリアゾール（Ｔｉｎｕｖｉｎ（登録商標）２３４、Ｃｉｂａ  Ｓｐｅｚｉａｌｉｔａｔｅｎｃｈｅｍｉｅ、バーゼル）、２−（２’−ヒドロキシ−５’−（ｔｅｒｔ−オクチル）−フェニル）−ベンゾトリアゾール（Ｔｉｎｕｖｉｎ（登録商標）３２９、Ｃｉｂａ  Ｓｐｅｚｉａｌｉｔａｔｅｎｃｈｅｍｉｅ、バーゼル）、２−（２’−ヒドロキシ−３’−（２−ブチル）−５’−（ｔｅｒｔ−ブチル）−フェニル−ベンゾトリアゾール）（Ｔｉｎｕｖｉｎ（登録商標）３５０、Ｃｉｂａ  Ｓｐｅｚｉａｌｉｔａｔｅｎｃｈｅｍｉｅ、バーゼル）、ビス−（３−（２Ｈ−ベンズトリアゾリル）−２−ヒドロキシ−５−ｔｅｒｔ−オクチル）メタン（Ｔｉｎｕｖｉｎ（ｒ）３６０、Ｃｉｂａ  Ｓｐｅｚｉａｌｉｔａｔｅｎｃｈｅｍｉｅ、バーゼル）、（２−（４，６−ジフェニル−１，３，５−トリアジン−２−イル）−５−（ヘキシロキシ）−フェノール（Ｔｉｎｕｖｉｎ（登録商標）１５７７、Ｃｉｂａ  Ｓｐｅｚｉａｌｉｔａｔｅｎｃｈｅｍｉｅ、バーゼル）ならびにベンゾフェノン２，４−ジヒドロキシ−ベンゾフェノン（Ｃｈｉｍａｓｏｒｂ（登録商標））２２、Ｃｉｂａ  Ｓｐｅｚｉａｌｉｔａｔｅｎｃｈｅｍｉｅ、バーゼル）および２−ヒドロキシ−４−（オクチロキシ）−ベンゾフェノン（Ｃｈｉｍａｓｓｏｒｂ（登録商標）８１、Ｃｉｂａ、Ｂａｓｅｌ）、２−プロペン酸、２−シアノ−３，３−ジフェニル−２，２−ビス［［（２−シアノ−１−オキソ−３，３−ジフェニル−２−プロペニル）オキシ］−メチル］−１，３−プロパンジイルエステル（９ＣＩ）（Ｕｖｉｎｕｌ（登録商標）３０３０、ＢＡＳＦ  ＡＧ  ルートウィヒスハーフェン）、２−［２−ヒドロキシ−４−（２−エチルヘキシル）オキシ］フェニル−４，６−ジ（４−フェニル）フェニル−１，３，５−トリアジン（ＣＧＸ  ＵＶＡ  ００６、Ｃｉｂａ  Ｓｐｅｚｉａｌｉｔａｔｅｎｃｈｅｍｉｅ、バーゼル）あるいはテトラ−エチル−２，２’−（１，４−フェニレン−ジメチリデン−ビスマロナート（Ｈｏｓｔａｖｉｎ（登録商標）Ｂ−Ｃａｐ、Ｃｌａｒｉａｎｔ  ＡＧ）である。
【０１８１】
これらの紫外線吸収剤の混合物も使用することができる。
【０１８２】
ＵＶ放射の所望の吸収および本発明の組成物から製造された成型体の適切な透明度が確保される限り、本発明の組成物に含まれる紫外線吸収剤の量に関して特別の制限はない。
【０１８３】
本発明によるポリマー組成物は、任意に離型剤を含有することができる。本発明による組成物に特にふさわしい離型剤は、ペンタエリトリトールテトラステアレート（ＰＥＴＳ）あるいはグリセロールモノステアレート（ＧＭＳ）である。
【０１８４】
本発明によるポリマー組成物の製造のための方法は、当業者に知られている。
【０１８５】
成分ａ）〜ｉ）を含有する本発明によるポリマー組成物の製造は、個々の成分を組み合わせ、混合し、均質化することによる従来用いられる組込法により行われ、好ましくはせん断力の作用下での溶融物中で行われる。溶解均質化前の組み合わせおよび混合は、粉末予備混合物を使用して、任意に行われる。
【０１８６】
さらに、適切な溶媒における混合物成分の溶液から製造された予備混合物を使用することも可能であり、均質化を必要に応じて溶液中で行い、次いで溶媒を除去する。
【０１８７】
特に、本発明による組成物の成分は、既知の方法で、あるいはマスターバッチの形態で導入することができる。
【０１８８】
マスターバッチおよび粉末混合物あるいは圧縮予備混合物の使用は、特に成分ｂ）〜ｉ）までの導入に特に適当である。
【０１８９】
特に好ましくは、成分ｂ）、ｃ）およびｄ）は、粉末混合物の形態で組み込まれ、粉末混合物は、粉末成分ａ）を更に含有するか、あるいは成分ｂ）、ｃ）およびｄ）の圧縮混合物の形態で、任意に成分ａ）を更に含有するか、あるいは、成分ａ）、ｂ）、ｃ）およびｄ）のマスターバッチの形態である。
【０１９０】
特定の実施態様では、上記成分を混合してマスターバッチを形成し、混合は、好ましくはせん断力の作用下で（例えば混練機または二軸スクリュー押出機において）の溶融物で行う。この方法は、成分がポリマーマトリクス中でより良好に分布するという利点がある。マスターバッチの製造については、熱可塑性プラスチック（これはまた、最終ポリマー組成物の主成分を全体として表わす）は、ポリマーマトリクスとして好ましくは選ばれる。
【０１９１】
本発明では、本発明の組成物は従来用いられる装置、例えばスクリュー型押出機（例えば二軸スクリュー押出機、ＺＳＫ）、混練機、ブラベンダーあるいはバンバリーミル）中で組み合わせ、混合し、均質化し、次に、押し出すことができる。押出後、押出物を冷却し細分することができる。さらに、個々の成分を予備混合することが可能であり、次いで残りの出発物質を、別々に添加および／または混合物として同様に添加することが可能である。
【０１９２】
本発明のポリマー組成物を、生成物または成形体へ、まず記載の通りポリマー組成物を押出して顆粒を形成し、および既知の方法での種々の生成物または成形体への適当な方法により顆粒を処理することにより処理することができる。
【０１９３】
ここで、本発明の組成物は、生成物あるいは成型体、成形品、例えば玩具のための部品、ファイバー、フィルム、テープ、シート、例えば固体シート、多壁シート、ツイン壁シートあるいは波形シート等）、容器、パイプあるいは他のプロファイル等）へホットプレス、スピニング、ブロー成形、深絞り、押出あるいは射出成形により変換することができる。多層系の使用もまた重要である。適用は、ベースボディーの成形と同時にまたはその直後に、例えば共押出または多重成分射出成形によって行うことができる。
しかしながら、適用は、例えばフィルムでの貼り合わせによる、あるいは溶液での被覆による、完成成型ベースボディーであってもよい。
【０１９４】
ベース層および任意のトップ層／層（多層系）のシートは、（共）押出、直接皮張り、直接被覆、挿入成形品、フィルム挿入成形品あるいは当業者に既知の他の適切な方法により製造することができる。
【０１９５】
押出については、ポリマー組成物（例えば乾燥によって任意に前処理する）は、押出機に供給され、押出機の可塑化系において溶融する。その後、プラスチック溶融物は、平面ダイまたは多壁シートダイによってプレスされ、それによって成形され、平滑カレンダーのロールギャップにおいて所望の最終形態となり、その形状は、平滑ローラー上でおよび周囲空気で交互に冷却することにより固定される。ポリマー組成物の押出に必要な温度が設定され、これは、通常、製造業者の指示に従うことができる。ポリマー組成物が、例えば高い融解粘度を有するポリカーボネートを含有する場合には、これらは、２６０℃〜３５０℃の溶融温度にて通常処理され、従って可塑化シリンダーのシリンダー温度およびダイ温度が設定される。
【０１９６】
平面ダイの上流において一以上の側部押出機および複合のマニフォールドダイあるいは任意に適切な溶解アダプターを使用することによって、互いに異なった組成物の熱可塑性溶融物を重ね、従って多層シートあるいはフィルムを製造することが可能である（共押出について、例えばＥＰ−Ａ  ０１１０２２１、ＥＰ−Ａ  ０１１０２３８およびＥＰ−Ａ  ０７１６９１９参照、アダプターおよびダイプロセスの詳細について、Ｊｏｈａｎｎａｂｅｒ／Ａｓｔ：「Ｋｕｎｓｔｓｔｏｆｆ−Ｍａｓｃｈｉｎｅｎｆｕｈｒｅｒ」、Ｈａｎｓｅｒ  Ｖｅｒｌａｇ、２０００年および  Ｇｅｓｅｌｌｓｃｈａｆｔ  Ｋｕｎｓｔｓｔｏｆｆｔｅｃｈｎｉｋ：「Ｃｏｅｘｔｒｕｄｉｅｒｔｅ  Ｆｏｌｉｅｎ  ｕｎｄ  Ｐｌａｔｔｅｎ：Ｚｕｋｕｎｆｔｓｐｅｒｓｐｅｋｔｉｖｅｎ，Ａｎｆｏｒｄｅｒｕｎｇｅｎ，Ａｎｌａｇｅｎ  ｕｎｄ  Ｈｅｒｓｔｅｌｌｕｎｇ，Ｑｕａｌｉｔａｔｓｓｉｃｈｅｒｕｎｇ」、ＶＤＩ−Ｖｅｒｌａｇ、１９９０年参照）。
【０１９７】
上記熱可塑性基材を使用すると、成型体も、射出成形によって製造することもできる。その方法は、既知であり、「Ｈａｎｄｂｕｃｈ  Ｓｐｒｉｔｚｇｉｅｓｓｅｎ」、Ｆｒｉｅｄｒｉｃｈ  Ｊｏｈａｎｎａｂｅｒ／Ｗａｌｔｅｒ  Ｍｉｃｈａｅｌｉ、Ｍｕｎｉｃｈ；  Ｖｉｅｎｎａ：Ｈａｎｓｅｒ、２００１年、ＩＳＢＮ  ３−４４６−１５６３２−１または「Ａｎｌｅｉｔｕｎｇ  ｚｕｍ  Ｂａｕ  ｖｏｎ  Ｓｐｒｉｔｚｇｉｅｓｓｗｅｒｋｚｅｕｇｅｎ」、Ｍｅｎｇｅｓ／Ｍｉｃｈａｅｌｉ／Ｍｏｈｒｅｎ、ミュンヘン、ウィーン：Ｈａｎｓｅｒ、１９９９年、ＩＳＢＮ  ３−４４６−２１２５８−２に記載されている。
【０１９８】
射出成形は、プラスチック加工に使用される成形過程である。
【０１９９】
この方法によって、経済的な方法で、直接使用することができる多くの成形物を製造することも可能である。その目的のために、射出成形機を使用して、この物質または成形品組成物を、射出ユニット中で可塑化し、射出成形ツールに射出する。ツールのくぼんだ空間、キャビティーは、完成成分の形状および表面構造を決定する。
【０２００】
ここで射出成形は、多重成分射出成形および射出圧縮法を含む射出成形法をすべて包含する。
【０２０１】
プラスチック成形物の製造については、プラスチック加工で既知の射出成形および射出圧縮変形を用いる。射出圧縮技術を用いない従来用いられる射出成形方法は、特に短いフローパスが生じる射出成形部品の製造に用いられ、穏やかな射出圧力で作用させることが可能である。従来用いられる射出成形法では、プラスチック塊は、固定位置（ここで凝固する）にある２枚の閉じた成形性プレート間で形成されたキャビティーへ射出する。射出圧縮法は、射出および／または固化が成形性プレート移動の押出で行われる点で従来用いられる射出成形法と異なる。既知の射出圧縮プロセスでは、成形性プレートは、引き続きの固化中に生じる収縮を補い、かつ必要な射出圧力を下げるために射出操作前に既に僅かに開いている。従って、予備拡大キャビティーは、射出操作の開始において既に存在する。ツールのせん断刃は、予備拡大キャビティーが、成形性プレートがわずかに開いていても十分にきついこと確保する。プラスチック塊は、予備拡大キャビティーへ射出され、そして、射出中に、あるいは射出後に、ツール移動の押出により閉鎖方向で圧縮される。特に、長いフローパスを備えた大きな薄肉成形品の製造では、より複雑な射出圧縮技術は好ましいか、あるいは任意に、絶対に必要である。その方法においてのみ、大きな成形品の場合に要求される射出圧力の低減が得られる。更に、射出成形部品中の応力または歪み（これらは高射出圧力の結果生じる）は、射出圧縮によって回避することができる。これは、増加した需要が、光学プラスチック適用の場合の応力からの開放について観察されるので、特に光学プラスチック適用、例えば自動車両における透明板ガラス（ウィンドウ）等に重要である。
【０２０２】
好ましい生成物は、本発明による成型体または成形物品は、シート、フィルム、パイプ、透明板ガラス、例えば自動車ウィンドウ、鉄道車両および航空機のウィンドウ、自動車サンルーフ、安全透明板ガラス、建物用の天盤覆いあるいは透明板ガラス、車両および建物の内部用ランプカバー、外部区域のためのランプカバー、例えば街灯、バイザー、眼鏡のカバー等、ディスプレイあるいは電子モーター用の押出および溶液フィルム、さらにスキー箔、信号枠組、信号カバー、信号レンズであり、本発明による組成物を含有する。固体シートに加えて、ツイン壁シートまたは多壁シートを用いることも可能である。本発明による組成物に加えて、さらなる材料成分は、例えば、本発明の生成物の更なる成分として、本発明の生成物中に存在させることができる。例えば透明板ガラスは、パネルの端でシーリング材を有することができる。例えば、天盤覆いは、金属成分、例えばスクリュー、金属製ピンなどを有してよく、これは、屋根要素を安全あるいはガイド（折り畳みまたはスライド式屋根の場合）するために用いることができる。さらなる材料は、例えば２成分射出成型により本発明による成分へ接合することもできる。例えば、ＩＲ吸収特性を有する対応する構造要素は、例えば、接着接合するために用いる端を有してよい。
【０２０３】
特定の実施態様では、本発明の組成物から製造された物品は被覆される。この被覆物は、表面への機械的損傷（例えば引掻き）からも一般的な風化する影響（例えば太陽光による損傷）からも熱可塑性物質を保護する役目をし、従って相応して装備された物品の抵抗を増加させる。ポリカーボネートは、様々な被覆物によりＵＶ放射に対して保護することができることが知られている。そのような被覆物は、従来知られているようにＵＶ吸収剤を含有する。そのような層は、同様に、対応する物品の耐引掻性を増加させる。本発明の物品は、単層または多層系を有することができる。それらは、一面、あるいは両面上で覆うことができる。好ましい実施態様では、物品は、ＵＶ吸収剤を含有する耐引掻性ラッカーを含有する。特定の実施態様では、多層生成物は、本発明の組成物を含有する少なくとも１つの層、少なくとも１つの抗ＵＶ層および任意に耐引掻被覆物を含有する。
【０２０４】
透明板ガラス材料の場合には、物品は、少なくとも一面に少なくとも１つの耐引掻性または反射防止被覆物を有する。
【０２０５】
被覆物、例えば反射防止被覆物の製造は、様々な方法によって行なうことができる。例えば被覆は、蒸着、例えば電子線処理法、抵抗加熱およびプラズマ蒸着または種々のスパッタリング法、例えば、高周波スパッタリング、マグネトロンスパッタリング、イオンビームスパッタリングなど、ＤＣ、ＲＦ、ＨＣＤ法を用いるイオンメッキ、反応イオンメッキなど、または化学気相蒸着などの種々の方法により行うことができる。反射防止層はまた、溶液からも施すことができる。従って、関連する被覆溶液は、シリコン系ラッカーの場合、高い反射指数を有する金属酸化物、例えばＺｒＯ２、ＴｉＯ２、Ｓｂ２Ｏ５またはＷＯ３などの分散体より調製でき、該コーティング溶液はプラスチック物品のコーティングに適し、熱的にまたはＵＶを用いて硬化できる。
【０２０６】
プラスチック物品上に耐引掻被覆物を製造するための様々な方法が既知である。例えば、エポキシ、アクリル、ポリシロキサン、コロイド状シリカゲルまたは無機／有機材料（ハイブリッド系）に基づくラッカーを使用できる。このような系は、例えば、浸漬法、スピンコーティング、噴霧法またはフローコーティングにより適用することができる。硬化は、熱的またはＵＶ放射を用いて行うことができる。単層または多層系が使用できる。耐引掻性被覆物は、例えば直接適用してよく、または、プライマーを用いて基板表面の調製後に適用してよい。更に、耐引掻被覆物は、プラズマ支援重合法、例えばＳｉＯ２プラズマより適用してよい。防曇または反射防止被覆も同様にプラズマ法によって製造できる。更に、特定の射出成形法、例えば、表面処理フィルムのバック射出などを用いて、得られる成形体に耐引掻被覆物を適用することができる。種々の添加剤、例えば、トリアゾールまたはトリアジンから誘導されるＵＶ吸収剤などは、耐引掻被覆物中に存在できる。有機性または無機性のＩＲ吸収剤もまた存在させることができる。このような添加剤は、耐引掻きラッカー自体またはプライマー層に含まれてもよい。耐引掻き層の厚さは、１〜２０μｍ、好ましくは２〜１５μｍである。１μｍ未満では、耐引掻き層の耐性が満足でない。２０μｍよりも大きいと、ラッカー中に亀裂がより頻繁に生じる。本発明に記載の本発明によるベース材料は、好ましい分野が窓または自動車透明板ガラス分野であるので、上記耐引掻性および／または反射防止層が、射出成形された物品が製造された後に好ましく付与される。
【０２０７】
ポリカーボネートに関して、ＵＶ吸収剤を含有するプライマーは、耐引掻ラッカーの接着性を改良するのに好ましく使用される。プライマーは、更なる安定剤、例えば、ＨＡＬＳ系（立体障害アミンに基づく安定剤）、接着促進剤、流動改良剤などを含有できる。問題となる樹脂は、数多くの材料から選択でき、例えばＵｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第５版、第Ａ１８、第３６８−４２６頁、ＶＣＨ，Ｗｅｉｎｈｅｉｍ、１９９１年に記載されている。ポリアクリレート、ポリウレタン、フェノール系、メラミン系、エポキシおよびアルキド系、またはこれらの混合物が使用できる。樹脂は多くの場合、適当な溶媒（多くの場合アルコール）中に溶解する。選択される樹脂に応じて、硬化は室温または昇温条件にて行うことができる。５０℃〜１３０℃の温度が、多くの場合、室温にて溶媒の大部分を簡単に除去した後に好ましく使用される。市販の系は、例えばＭｏｍｅｎｔｉｖｅ  Ｐｅｒｆｏｒｍａｎｃｅ  ＭａｔｅｒｉａｌｓからのＳＨＰ４７０、ＳＨＰ４７０ＦＴ２０５０およびＳＨＰ４０１である。このような被覆物は、例えばＵＳ６３５０５１２Ｂ１、ＵＳ５８６９１８５、ＥＰ１３０８０８４、ＷＯ２００６／１０８５２０に記載されている。
【０２０８】
耐引掻きラッカー（ハード−コート）は、好ましくはシロキサンから構成され、好ましくはＵＶ吸収剤を含有する。これらは、好ましくは浸漬またはフロー法により施される。硬化は、５０℃〜１３０℃の温度で行われる。市販の系は、例えばＭｏｍｅｎｔｉｖｅ  Ｐｅｒｆｏｒｍａｎｃｅ  ＭａｔｅｒｉａｌｓからのＡＳ４０００、ＳＨＣ５０２０、およびＡＳ４７００である。このような系は、例えば、ＵＳ５０４１３１３、ＤＥ３１２１３８５、ＵＳ５３９１７９５およびＷＯ２００８／１０９０７２に記載されている。これらの材料の合成は、多くの場合、酸または塩基触媒を用いて、アルコキシ−および／またはアルキルアルコキシ−シランの縮合により行われる。ナノ粒子は、所望により導入される。好ましい溶媒は、アルコール、例えば、ブタノール、イソプロパノール、メタノールエタノールおよびそれらの混合物である。
【０２０９】
プライマー／耐引掻被覆物の組合せに代わり、１成分ハイブリッド系を使用できる。これらは、例えばＥＰ０５７０１６５またはＷＯ２００８／０７１３６３あるいはＤＥ２８０４２８３に記載されている。市販のハイブリッド系は、例えば商品名ＰＨＣ５８６またはＵＶＨＣ３０００商品名としてＭｏｍｅｎｔｉｖｅ  Ｐｅｒｆｏｒｍａｎｃｅ  Ｍａｔｅｒｉａｌｓから得られる。
【０２１０】
特に好ましい方法では、ラッカーが高い光学品質の被覆部分をもたらすので、ラッカーの適用はフラッディング法により行う。
【０２１１】
フラッディング法は、ホースか適切な被覆ヘッドを使用して、手動で行うか、連続法の中でフラッドコーティングロボットおよび任意にシートダイを使用して自動で行うことができる。
【０２１２】
被覆については、構造要素は吊るすか、あるいは適切な製品担体に取り付けることができる。
【０２１３】
より大きなおよび／または３Ｄ構造要素の場合には、覆われる部分が吊るされるか、あるいは適切な生成物担体に置かれる。
【０２１４】
小部分の場合には、被覆も手によって行うことができる。適用される液体下塗りかラッカー溶液は、シート上のラッカーの出発点がシートの幅にわたり左から右まで同時にガイドされている間に、小さい部分の上部端から縦方向の開始においてシート上に注がれる。ラッカートシートは、大気に露出され、クランプから垂直に吊るされる間に製造業者の指示に従って硬化する。
【０２１５】
赤外線（ＩＲ）を吸収する本発明によるポリマー組成物は、自動車両、鉄道車両および航空機用の透明板ガラスモジュール中に特に好ましくは用いることができる。好ましいのは、次のものを含有している透明板ガラスモジュールである：赤外線（ＩＲ）を吸収する本発明によるポリマー組成物を含有するベース層、ベース層に適用されたフレーム要素、およびゴム状緩衝層、これらはフレーム要素へ適用される。
【０２１６】
ベース層は、例えば耐引掻性を増加させるためにラッカー系を与えることができる。緩衝層が適用される前に、フレーム要素とゴム状緩衝層との間に接着を促進するためにフレーム要素にプライマーを供給することは更に有利であり得る。
【０２１７】
構造要素中の応力を回避するために、ベース層とフレーム要素との熱膨張度が、材料の適切な選択によって互いに一致することが確保されなければならない。これは、縦方向（すなわち、メルトフローの方角にスプルーから見た時、以下、ＲＳに短縮）での線熱膨張係数が、ベース層の材料の線熱膨張係数より低い１ｘ１０−５〜３ｘ１０−５（ｍｍ／ｍｍＫ）であるフレーム要素のための材料を選ぶのに有利であることが見出された。更に、問題の材料の線熱膨張係数のＲＳ／ＱＳ比率は、０．６〜１．０の範囲であるべきであり、ＱＳは、横断方向、すなわち、スプルーから見たメルトフローの方向に直角の方向を意味する。
【０２１８】
フレーム要素の好ましい材料はポリカーボネートとポリエステルのブレンドである。ポリエステルのうち、ポリアルキルエンテレフタレートは好ましい。ポリアルキルエンテレフタレートのうち、ポリブチレンテレフタレート（ＰＢＴ）およびポリエチレンテレフタレート（ＰＥＴ）は好ましく、ＰＥＴは特に好ましい。線熱膨張係数を調節するために、フレーム要素の材料は、充填および補強材を含有し、この充填および補強材は、とりわけ、ファイバー、血小板、チューブ、線材あるいはビード形態の中にあるか、球状あるいは粒子であることが可能である。適切な充填および補強材としては、例えば滑石、珪灰石、雲母、カオリン、珪藻土、硫酸カルシウム、炭酸カルシウム、硫酸バリウム、ガラス繊維、ガラスまたはセラミックスビード、中空ガラスビードまたは中空セラミックスビード、ガラス、またはミネラルウール、カーボンファイバーまたはカーボンナノチューブが挙げられる。
【０２１９】
ゴム状緩衝層の適当な材料は、例えば１成分または２成分のポリウレタン接着剤である。適切な材料およびそれについてなされた要件は、例えば「Ｆｉｎｉｔｅ  Ｅｌｅｍｅｎｔｅ  Ｂｅｒｅｃｈｎｕｎｇｅｎ  ｖｏｎ  Ｓｔｒｕｃｔｕｒａｌ  Ｇｌａｚｉｎｇ  Ｅｌｅｍｅｎｔｅｎ  ｉｍ  Ｂａｕｗｅｓｅｎ  ｕｎｄ  ｇｅｋｌｅｂｔｅｎ  Ｆｒｏｎｔｓｃｈｅｉｂｅｎ  ｉｍ  Ａｕｔｏｍｏｂｉｌｂａｕ」（Ｂｏｇｅｒ／Ｓｃｈｍｏｌｌｅｒ、２００３年）あるいはＥＰ  ０  ４８１  ３１９  Ａ２およびそこに引用された文献に記載されている。
【実施例】
【０２２０】
本発明は、実施例を用いて以下により詳細に記載され、個々の記載される測定法は、他に示されない限り本発明における対応するパラメータ全てに対して使用される。
【０２２１】
メルトボリュームレート（ＭＶＲ）は、ＩＳＯ１１３３（３００℃、１．２ｋｇ）に従い決定される。
【０２２２】
透過率における色の決定は、ＡＳＴＭ  Ｅ３０８に記載の重み付け係数と式を使用して、ＡＳＴＭ  Ｅ１３４８による光度計コーンを有するパーキンエルマーからのＬａｍｂｄａ９００分光光度計を使用して行う。
【０２２３】
ＣＩＥＬＡＢ色座標Ｌ＊、ａ＊、ｂ＊の計算は、光源Ｄ６５および１０度ノーマルオブザーバーについて行う。
【０２２４】
光透過率（Ｔｙ）：
透過率測定は、ＩＳＯ  １３４６８−２（すなわち、拡散透過率と直接透過率の測定による完全な透過率の決定）による光度計コーンを有するパーキンエルマーからのＬａｍｂｄａ９００分光光度計により行なった。
【０２２５】
ＴＤＳ値（太陽光直接透過率）の決定：
透過率と反射の測定は、光度計コーンを有するパーキンエルマーからのＬａｍｂｄａ９００分光光度計上で行なった。値はすべて、３２０ｎｍ〜２３００ｎｍの波長においてΔλ５ｎｍで決定した。
【０２２６】
太陽光直接透過率ＴＤＳの計算はＩＳＯ１３８３７、計算上の協定「Ａ」によって行なった。
【０２２７】
色変化：
ΔＥは、ＡＳＴＭ  Ｄ  ２２４４による知覚色差のための計算値である。本試験では、光源Ｄ６５／１０度を用いた。ΔＥ値の計算のために、ＡＳＴＭ  Ｄ  ２２４４において式７を用いた。
【０２２８】
ヘイズ：
ヘイズはＢＹＫＧａｒｄｎｅｒ  Ｈａｚｅ  Ｇａｒｄを使用して、ＡＳＴＭ  Ｄ  １００３によって決定した。
【０２２９】
目視検査：
目視検査では、試験片は色スポットに関して試験する。そのテストは、厚み４ｍｍを有する光学試料シート上で行なう。色スポットあるいは色ストリークが肉眼で目に見える場合、評価は「悪い」である。色スポットか色ストリークが目に見えない場合、評価は「良好」である。
【０２３０】
耐候性：
キセノン照明を備えた人工耐候性試験は、ＡｔｌａｓからのＣＩ  ５０００  Ｘｅｎｏｎ  Ｗｅａｔｈｅｒｏｍｅｔｅ中の標準ＡＳＴＭ  Ｇ  １５５によって行う。２つのホウケイ酸塩フィルターを、ＵＶフィルターとして用いた。照射強度は、３４０ｎｍにて０．７５Ｗ／ｍ２／ｎｍである。ブラックパネル温度は、８０℃であり、試料室温度は４０℃である。試料は、１２０分毎に１８分間、噴霧され、照明は、噴霧位相中は入れたままである。上記耐候性試験法は、以下にＸｅ−Ｗｏｍ  ０．７５Ｗと呼ぶ。
【０２３１】
粒度測定：
粒度は、ＦＥＩＣｏｍｐａｎｙ  （５６５１  ＧＧ  Ｅｉｎｄｈｏｖｅｎ、オランダ）からの型ＥＭ  ２０８の顕微鏡を使用して、透過型電子顕微鏡によって決定された。その目的のために、ＩＲ吸収剤はめのう乳鉢によって粉砕され、次に、銅メッシュ担体（透過型電子顕微鏡用）上で、エタノール中で超音波によって調製した。像は３１０，０００倍の拡大で作った。粒度は、暗視野コントラスト（灰色値コントラストによる粒度の評価）において画像解析測定法によって決定した。
【０２３２】
試験片を製造するための物質：
成分ａ）
・ＩＳＯ  １０３３）に従う３００℃および１．２ｋｇの荷重にて６ｃｍ３／１０分のメルトボリューム指数（ＭＶＲ）を有するフェノールに基づく末端基を有する直鎖ビスフェノールＡポリカーボネート、以下ＰＣ１と記す。
・ＩＳＯ  １０３３）に従う３００℃および１．２ｋｇの荷重にて１２．５ｃｍ３／１０分のＭＶＲを有するフェノールに基づく末端基を有する直鎖ビスフェノールＡポリカーボネート、以下ＰＣ２と記す。
ＰＣ２はまた、離型剤、熱安定剤およびＵＶ安定剤からなる添加剤混合物を含有する。テトラステアリン酸ペンタエリトリトール（ＣＡＳ  １１５−８３−３）は、離型剤として用い、トリフェニルフォスフィン（ＣＡＳ  ６０３−３５−０）は、熱安定剤として用い、およびＴｉｎｕｖｉｎ（登録商標）３２９（ＣＡＳ  ３１４７−７５−９）は、ＵＶ安定剤として用いる。
【０２３３】
成分ｂ）
・六ホウ化ランタン、ＬａＢ６（Ｓｕｍｉｔｏｍｏ  Ｍｅｔａｌ  Ｍｉｎｉｎｇ、日本からのＫＨＤＳ  ８７２Ｇ２、ＣＡＳ番号９４９００５−０３−２）。生成物は、粉末分散体の形態である。実施例に示された重量は、生成物ＫＨＤＳ  ８７２Ｇ２に関し、用いた市販ＫＨＤＳ  ８７２Ｇ２分散体中の六ホウ化ランタンの固形分は、１０．０重量％である。
・セシウムタングステン酸塩、Ｃｓ０．３３ＷＯ３（Ｓｕｍｉｔｏｍｏ  Ｍｅｔａｌ  Ｍｉｎｉｎｇ、日本からのＹＭＤＳ  ８７４、Ｃａｓ番号１２５８２６９−４１−８）は、ＩＲ吸収剤として用いる。生成物は、分散体の形態である。実施例に示した重量は、純粋物質としてのセシウムタングステン酸塩に基づき、用いた市販ＹＭＤＳ  ８７４分散体におけるセシウムタングステン酸塩の固形分は、２０重量％である。
本タングステン酸塩は、亜鉛安定化されない。
【０２３４】
成分ｃ）
・Ｃａｂｏｔ  Ｃｏｒｐ．からのＢｌａｃｋ  Ｐｅａｒｌｓ（登録商標）８００を、ナノスケールカーボンブラックとして使用する（粒径は約１７ｎｍ）（ＣＡＳ  番号  １３３３−８６−４）。
【０２３５】
成分ｄ）
・Ａ．（以下を参照）からの生成物は式（１ａ、１ｂ）で示される着色剤として用いる。
・Ｂ．（以下を参照）からの生成物は式（２ａ、２ｂ）で示される着色剤として用いる。
・Ｌａｎｘｅｓｓ  ＡＧ（レバークーゼン）からのＲｅｄ  ＥＧ  （Ｓｏｌｖｅｎｔ  Ｒｅｄ  １３５）は、構造（４）で示される着色剤として用いる。
・ＢＡＳＦ  ＳＥ，  ６７０６５  ルートウィヒスハーフェンからのＰａｌｉｏｇｅｎ  Ｂｌｕｅ  Ｌ  ６３８５  （Ｐｉｇｍｅｎｔ  Ｂｌｕｅ  ６０）は、構造（７）で示される着色剤として用いる。この着色剤は、７Ｌ／Ｋｇの嵩容積、６〜９のｐＨおよび４０ｍ２／ｇの比表面積を有する。
・ＢＡＳＦ  ＳＥ，  ６７０６５  ルートウィヒスハーフェンからのＨｅｌｉｏｇｅｎ  Ｂｌｕｅ  Ｋ  ６９１１Ｄは、構造（８ｂ）で示される着色剤として用いる。
【０２３６】
比較例のための着色剤
Ｌａｎｘｅｓｓ  Ｄｅｕｔｓｃｈｌａｎｄ  ＧｍｂＨからのＭａｃｒｏｌｅｘ  Ｂｌｕｅ  ＲＲ（Ｃｏｌｏｒ  Ｉｎｄｅｘ：  Ｓｏｌｖｅｎｔ  Ｂｌｕｅ  ９７；ＣＡＳ：３２７２４−６２−２）は、本発明によらない更なる着色剤として用いる。
【０２３７】
Ｌａｎｘｅｓｓ  Ｄｅｕｔｓｃｈｌａｎｄ  ＧｍｂＨからのＭａｃｒｏｌｅｘ  Ｖｉｏｌｅｔ  ３Ｒ  Ｇｒａｎ．（Ｃｏｌｏｒ  Ｉｎｄｅｘ：  Ｓｏｌｖｅｎｔ  Ｖｉｏｌｅｔ  ３６；ＣＡＳ：６１９５１−８９−１）は、本発明によらない更なる着色剤として用いる。
【０２３８】
ＢＡＳＦ  ＳＥ、６７０６５  ルートウィヒスハーフェンからのＰａｌｉｏｇｅｎ  Ｂｌｕｅ  Ｌ  ６３６０は、構造（７）を有する本発明によらない更なる着色剤として用いる。この着色剤は、１．７Ｌ／Ｋｇの嵩容積、４〜７のｐＨ値および２ｍ２／ｇの比表面積を有する。
【０２３９】
以下を配合することによるポリマー組成物の調製：
添加剤の配合を、ＫｒａｕｓＭａｆｆｅｉ  Ｂｅｒｓｔｏｒｆｆ製の型ＺＥ２５二軸押出機により、ケース温度２６０℃、または溶融温度２７０℃、および１００ｒｐｍの速度にて、１０ｋｇ／時のスループットにで、実施例に記載の成分の量を用いて行った。よりよい混合のために、以下に記載の更なる成分を含有するＰＣ１（完全な組成物に基づいた１０重量％粉末混合物）の粉末混合物を、まず調製する。この粉末混合物は、配合においてＰＣ２へ添加する。
【０２４０】
試験片の生産：
顆粒は３時間１２０℃にて真空で乾燥し、次に、５射出ユニットを有するＡｒｂｕｒｇ  ３７０射出成形機により３００℃の溶融温度および９０℃の金型温度にて処理して６０ｍｍｘ４０ｍｍｘＺｍｍに測定された色試料シートを形成する。Ｚは、３．２、４．０あるいは５．０ｍｍである。
【０２４１】
成分ｄ）の物質の調製
本発明による実施例では、式（１ａ）、（１ｂ）、（２ａ）および（２ｂ）の構造をとりわけ用いた。これらの着色剤の製造は、ＤＥ２１４８１０１に従って以下のように行なった：
【０２４２】
Ａ．（１ａ）および（１ｂ）の１：１混合物（重量％）の調製：
５．６２ｇ（０．０２５ｍｏｌ）のベンゼン−１，２，４，５−テトラカルボン酸二無水物および７．９９ｇ（０．０５ｍｏｌ）の１，８−ジアミノナフタレンを、７５ｍｌのｎ−エチルピロリドン中に室温にて入れ、１５０℃へゆっくり加熱した。撹拌を、その温度にて５時間行う。冷却後に、１２５ｍｌの水を添加し、得られる沈殿物を、ろ過する。沈殿物は、水中で数回懸濁し、従って洗浄する。沈殿物は、８０℃にて高真空下で乾燥する。５０ｍｌの氷酢酸および２５ｍｌの無水酢酸の混合物を、乾いた沈殿物に添加する。混合物を、還流下で４時間沸騰する。冷却後、反応混合物を、５００ｍｌの水へ添加する。
沈殿物をろ過し、水で洗浄し、高真空下で８０℃にて乾燥する。薄紫色の色を与える１２．５ｇの粉末が得られる。
【０２４３】
Ｂ．（２ａ）および（２ｂ）の１：１混合物（重量％）の調製：
６．７１ｇ（０．０２５ｍｏｌ）のナフタレン−１，４，５，８−テトラカルボン酸二無水物および７．９９ｇ（０．０５ｍｏｌ）の１，８−ジアミノナフタレンを、７５ｍｌのｎ−エチルピロリドン中に室温にて入れ、１５０℃へゆっくり加熱した。撹拌を、その温度にて５時間行う。冷却後に、１５２ｍｌの水を添加し、得られる沈殿物を、ろ過する。沈殿物は、水中で数回懸濁し、従って洗浄する。沈殿物は、８０℃にて高真空下で乾燥する。５０ｍｌの氷酢酸および２５ｍｌの無水酢酸の混合物を、乾いた沈殿物に添加する。混合物を、還流下で４時間沸騰する。冷却後、反応混合物を、１２５ｍｌの水へ添加する。沈殿物をろ過し、温水で洗浄し、高真空下で８０℃にて乾燥する。薄紫色の色を与える１３．７ｇの粉末が得られる。
【０２４４】
試験片のラッカー塗：
生成物ＳＨＰ４７０ＦＴ（Ｍｏｍｅｎｔｉｖｅ  Ｐｅｒｆｏｒｍａｎｃｅ  Ｍａｔｅｒｉａｌｓ  Ｉｎｃ．  Ｗｉｌｔｏｎ、コネチカット州、アメリカ）をプライマーとして用いる。生成物ＡＳ  ４７００（Ｍｏｍｅｎｔｉｖｅ  Ｐｅｒｆｏｒｍａｎｃｅ  Ｍａｔｅｒｉａｌｓ  Ｉｎｃ．  Ｗｉｌｔｏｎ、コネチカット州、アメリカ）は、保護ラッカーとして用いる。
【０２４５】
被覆物は、上記製造業者によって規定されるような気候制御塗布チャンバーにおいて、２３〜２５℃および４０〜４８％の相対湿度において行った。
【０２４６】
試験片は、いわゆるＩｓｏ布（ＬｙｍＴｅｃｈ  ＳｃｉｅｎｔｉｆｉｃからのＬｙｍＳａｔ（登録商標）、７０％イソプロパノールおよび３０％脱イオン水で飽和）を用いて清掃し、イソプロパノールですすぎ、３０分間大気中で乾燥し、イオン化空気で吹きつけた。
【０２４７】
試験片の被覆物はフラッディング方法により手動で行う。プライマー溶液は、シート上のプライマーの出発点がシートの幅にわたり左から右まで同時にガイドされている間に、小さい部分の上部端から縦方向の開始においてシート上に注がれる。下塗りシートは、クランプから垂直につるされる間にそれぞれの製造業者によって規定される通り、ダスト乾燥するまで、空気へ露出され、循環空気炉において硬化した（３０分間室温での空気への暴露および３０分間１２５℃にて硬化）。室温に冷却した後に、ＡＳ  ４７００を有する下塗り表面の被覆を行った。ダスト乾燥するまで大気へ暴露した後、循環空気炉において１３０℃にて６０分硬化を行った。
【０２４８】
プライマー層の厚みおよびトップコートの厚みは、耐候性特性に影響し得る。
【０２４９】
耐候性に対する十分で比較可能な保護作用を得るために、次の例のためのプライマー層厚みは１．２〜４．０μｍまでの範囲にあるべきであり、トップコートの厚みは４．０〜８．０μｍであるべきである。
【０２５０】
約７０％の光透過率を有する例
実施例１（本発明の実施例）。
下記成分の量を含有するポリマー組成物は、配合により調製する。以下の例において示された重量％中の量は、全ポリマー組成物の全ての場合に基づく。１００重量％までにするのに必要な量は、いずれの場合にもポリカーボネートである。
着色剤Ａ（成分ｄ））：０．０００２６０重量％
Ｐａｌｉｏｇｅｎ  Ｂｌｕｅ  Ｌ  ６３８５（成分ｄ））：０．０００１５０重量％
トリフェニルホスフィン（成分ｈ））：０．１０００００重量％
六ホウ化ランタン（成分ｂ））：０．０２２０００重量％
ＰＣ１（成分ａ））：９．８７７５９０重量％
ＰＣ２（成分ａ））：９０．００００００重量％
【０２５１】
ＰＣ２は、ＰＣ  ２下で上に挙げられた添加剤を含有する。ＰＣ２は、用いるＰＣ２の量を基準にいずれの場合に、０．２７０重量％離型剤、０．０２５重量％熱安定剤および０．２００重量％ＵＶ安定剤を含有する。
【０２５２】
実施例２（比較例）
下記成分の量を含有するポリマー組成物は、上述した通り製造される（実施例１）：
着色剤Ａ（成分ｄ））：０．０００２４５重量％
Ｐａｌｉｏｇｅｎ  Ｂｌｕｅ  Ｌ  ６３６０（比較例用着色剤）：０．０００１４０重量％
トリフェニルフォスフィン（成分ｈ））：０．１００００重量％
六ホウ化ランタン（成分ｂ））：０．０２１００重量％
ＰＣ１（成分ａ））：９．８７８６１５重量％
ＰＣ２（成分ａ））：９０．００００００重量％
【０２５３】
ＰＣ２は、ＰＣ２下で上に挙げられた添加剤を含有する。ＰＣ２は、用いるＰＣ２の量を基準にいずれの場合に、０．２７０重量％離型剤、０．０２５重量％熱安定剤および０．２００重量％ＵＶ安定剤を含有する。
【０２５４】
実施例３（比較例）
下記成分の量を含有するポリマー組成物は、上述した通り製造される（実施例１）：
Ｍａｃｒｏｌｅｘ  Ｖｉｏｌｅｔ  ３Ｒ（比較例用着色剤）：０．０００３６０重量％
Ｍａｃｒｏｌｅｘ  Ｂｌｕｅ  ＲＲ（比較例用着色剤）：０．００００２０重量％
トリフェニルフォスフィン（成分ｈ））：０．１０００００重量％
六ホウ化ランタン（成分ｂ））：０．０２４５００重量％
ＰＣ１（成分ａ））：９．８７５１２０重量％
ＰＣ２（成分ａ））：９０．００００００重量％
【０２５５】
ＰＣ２は、ＰＣ２下で上に挙げられた添加剤を含有する。ＰＣ２は、用いるＰＣ２の量を基準にいずれの場合に、０．２７０重量％離型剤、０．０２５重量％熱安定剤および０．２００重量％ＵＶ安定剤を含有する。
【０２５６】
約７０％の光透過率を有する例
実施例４（本発明による例）
下記成分の量を含有するポリマー組成物は、上述した通り製造される（実施例１）：
着色剤Ａ（成分ｄ））：０．００１２００重量％
Ｐａｌｉｏｇｅｎ  Ｂｌｕｅ  Ｌ  ６３８５  （成分ｄ））：０．００１５００重量％
トリフェニルフォスフィン（成分ｈ））：０．１０００００重量％
六ホウ化ランタン（成分ｂ））：０．０５１０００重量％
ＢｌａｃｋＰｅａｒｌｓ  ８００（成分ｃ））：０．００１２００重量％
ＰＣ１（成分ａ））：９．８４５１００重量％
ＰＣ２（成分ａ））：９０．００００００重量％
【０２５７】
ＰＣ２は、ＰＣ２下で上に挙げられた添加剤を含有する。ＰＣ２は、いずれの場合にも用いるＰＣ２の量を基準に、０．２７０重量％離型剤、０．０２５重量％熱安定剤および０．２００重量％ＵＶ安定剤を含有する。
【０２５８】
実施例５（本発明による例）
下記成分の量を含有するポリマー組成物は、上述した通り製造される（実施例１）：
着色剤Ａ（成分ｄ））：０．００１３００の重量％
Ｈｅｌｉｏｇｅｎ  Ｂｌｕｅ  Ｋ６９１１  Ｄ  （成分ｄ））：０．０００９００重量％
トリフェニルフォスフィン（成分ｈ））：０．１０００００重量％
六ホウ化ランタン（成分ｂ））：０．０５３０００重量％
ＢｌａｃｋＰｅａｒｌｓ  ８００（成分ｃ））：０．００１２９０重量％
ＰＣ１（成分ａ）：９．８４３５１０重量％
ＰＣ２（成分ａ））：９０．００００００重量％
【０２５９】
ＰＣ２は、ＰＣ２下で上に挙げられた添加剤を含有する。ＰＣ２は、いずれの場合にも用いるＰＣ２の量を基準に、０．２７０重量％離型剤、０．０２５重量％熱安定剤および０．２００重量％ＵＶ安定剤を含有する。
【０２６０】
実施例６（比較例）
下記成分の量を含有するポリマー組成物は、上述した通り製造される（実施例１）：
Ｍａｃｒｏｌｅｘ  Ｖｉｏｌｅｔ  ３Ｒ（比較例用着色剤）：０．００１５６０重量％
Ｐａｌｉｏｇｅｎ  Ｂｌｕｅ  Ｌ  ６３８５（成分ｄ））：０．００１０００重量％
トリフェニルフォスフィン（成分ｈ））：０．１０００００重量％
六ホウ化ランタン（成分ｂ））：０．０４８７００重量％
ＢｌａｃｋＰｅａｒｌｓ  ８００（成分ｃ））：０．００１３７０重量％
ＰＣ１（成分ａ））：９．８４７３７０重量％
ＰＣ２（成分ａ））：９０．００００００重量％
【０２６１】
ＰＣ２は、ＰＣ２下で上に挙げられた添加剤を含有する。ＰＣ２は、いずれの場合にも用いるＰＣ２の量を基準に、０．２７０重量％離型剤、０．０２５重量％熱安定剤および０．２００重量％ＵＶ安定剤を含有する。
【０２６２】
実施例７（比較例）
下記成分の量を含有するポリマー組成物は、上述した通り製造される（実施例１）：
着色剤Ａ（成分ｄ））：０．０００５９０重量％
Ｍａｃｒｏｌｅｘ  Ｂｌｕｅ  ＲＲ（比較テスト用着色剤）：０．００１４７０重量％
トリフェニルフォスフィン（成分ｈ））：０．１０００００重量％
六ホウ化ランタン（成分ｂ））：０．０４９０００重量％
ＢｌａｃｋＰｅａｒｌｓ  ８００（成分ｃ））：０．００１４７０重量％
ＰＣ１（成分ａ））：９．８４７４７０重量％
ＰＣ２（成分ａ））：９０．００００００重量％
【０２６３】
ＰＣ２は、ＰＣ２下で上に挙げられた添加剤を含有する。ＰＣ２は、いずれの場合にも用いるＰＣ２の量を基準に、０．２７０重量％離型剤、０．０２５重量％熱安定剤および０．２００重量％ＵＶ安定剤を含有する。
【０２６４】
実施例８（比較例）
下記成分の量を含有するポリマー組成物は、上述した通り製造される（実施例１）：
着色剤Ａ（成分ｄ））：０．０００７２０重量％
Ｐａｌｉｏｇｅｎ  Ｂｌｕｅ  Ｌ  ６３８５（成分ｄ））：０．００１５００重量％
トリフェニルフォスフィン（成分ｈ））：０．１０００００重量％
セシウムタングステン酸塩（成分ｂ））：０．０２１８００重量％
ＢｌａｃｋＰｅａｒｌｓ  ８００（成分ｃ））：０．００１７７０重量％
ＰＣ１（成分ａ））：９．８７４２１０重量％
ＰＣ２（成分ａ））：９０．００００００重量％
【０２６５】
ＰＣ２は、ＰＣ２下で上に挙げられた添加剤を含有する。ＰＣ２は、いずれの場合にも用いるＰＣ２の量を基準に、０．２７０重量％離型剤、０．０２５重量％熱安定剤および０．２００重量％ＵＶ安定剤を含有する。
【０２６６】
【表１】
0005963210.tif 000010
【０２６７】
【表２】
0005963210.tif 000011
【０２６８】
【表３】
0005963210.tif 000012
【０２６９】
【表４】
0005963210.tif 000013
【０２７０】
表２から明らかなように、本発明による実施例１と比較して、本発明（例３）によらない着色剤組み合わせを使用する場合の色彩安定性は、より低い。
【０２７１】
本発明によらない実施例２は、着色剤の不適当な分散により色スポットを示し、これは、同一の着色剤組み合わせでさえ、着色剤の見掛け密度および比表面積が決定的に働くことを示す。
【０２７２】
表４において本発明による実施例４および５によって示されるように、これらの着色剤組み合わせだけが高いＩＲ安定性と併せて高い色安定性を示す（不適当な色安定性での比較例６および７および不適当なＩＲ安定性での比較例８を参照）。